(57)【要約】  表面を洗浄するための物品及び汚れ捕捉剤。【特許請求の範囲】
【請求項１】
表面を洗浄するための物品であって、汚れ捕捉剤を含み、前記汚れ捕捉剤が、ポリマーを含み、前記ポリマーが、以下ａ〜ｄからなる群から選択される２以上のモノマー単位を含み
ａ．非イオン性モノマー単位；
ｂ．アニオン性モノマー単位；
ｃ．カチオン性モノマー単位；及び
ｄ．双極性モノマー単位；
前記ポリマーが、グループａからの少なくとも１つのモノマー単位とグループｂ、ｃ、及びｄから選択される少なくとも１つのモノマー単位とを含み、前記物品の少なくとも一部が、本明細書に記載する汚れ吸着試験方法に従って測定したとき、少なくとも７５ｍｇの汚れ吸着値を示す、物品。
【請求項２】
前記非イオン性モノマー単位が、非イオン性親水性モノマー単位を含み、好ましくは、前記非イオン性親水性モノマー単位が、α，β−エチレン性不飽和酸のヒドロキシアルキルエステル、α，β−エチレン性不飽和アミド、α，β−エチレン性不飽和モノアルキルアミド、α，β−エチレン性不飽和ジアルキルアミド、ポリ（エチレンオキシド）タイプの水溶性ポリオキシアルキレンセグメントを有するα，β−エチレン性不飽和モノマー、親水性単位又はセグメントの前駆体であるα，β−エチレン性不飽和モノマー、ビニルピロリドン、ウレイドタイプのα，β−エチレン性不飽和モノマー、及びこれらの混合物からなる群から選択される非イオン性親水性モノマー単位に由来し、好ましくは、前記非イオン性親水性モノマー単位が、アクリルアミドに由来する、請求項１に記載の物品。
【請求項３】
前記非イオン性モノマー単位が、非イオン性疎水性モノマー単位を含む、請求項１に記載の物品。
【請求項４】
前記カチオン性モノマー単位が、ＭＡＰＴＡＣに由来する、請求項１〜３のいずれかに記載の物品。
【請求項５】
前記ポリマーが、少なくとも６９．９重量％のグループａからのモノマー単位を含み、好ましくは、前記ポリマーが、３０．１重量％以下の、グループｂ、グループｃ、グループｄ、及びこれらの混合物からなる群から選択されるモノマー単位を含む、請求項１〜４のいずれかに記載の物品。
【請求項６】
前記ポリマーが、少なくとも６９．９重量％のグループａからのモノマー単位と、３０．１重量％以下のグループｂからのモノマー単位と、３０．１重量％以下のグループｃからのモノマー単位とを含み、好ましくは、前記ポリマーが、７０％〜９９．５重量％のグループａからのモノマー単位と、０．１％〜１０重量％のグループｂからのモノマー単位と、０．３％〜２９重量％のグループｃからのモノマー単位とを含み、好ましくは、前記ポリマーが、７０％〜９９．５重量％のグループａからのモノマー単位と、合計０．５％〜３０重量％のグループｂからのモノマー単位及びグループｃからのモノマー単位とを含む、請求項１〜５のいずれかに記載の物品。
【請求項７】
前記グループｂからのモノマー単位及び前記グループｃからのモノマー単位が、３：１〜１：３のモル比でポリマー中に存在する、請求項１〜６のいずれかに記載の物品。
【請求項８】
前記ポリマーが、０〜０．１ｍｅｑ／ｇの過剰電荷を示す請求項１〜７のいずれかに記載の物品。
【請求項９】
前記ポリマーが、２．５未満の多分散指数を示す請求項１〜８のいずれかに記載の物品。
【請求項１０】
前記ポリマーが、水溶性である請求項１〜９のいずれかに記載の物品。
【請求項１１】
繊維性構造体を含み、好ましくは、前記繊維性構造体が複数のパルプ繊維を含み、好ましくは、前記繊維性構造体が、衛生ティッシュ製品を含む請求項１〜１０のいずれかに記載の物品。
【請求項１２】
洗浄組成物を更に含み、前記汚れ捕捉剤が前記洗浄組成物中に存在する請求項１〜１１のいずれかに記載の物品。
【請求項１３】
前記物品が、乾燥物品である請求項１〜１２のいずれかに記載の物品。
【発明の詳細な説明】
【技術分野】
【０００１】
本開示は、一般的に、表面を洗浄するための物品及び汚れ捕捉剤に関する。
【背景技術】
【０００２】
従来、紙タオル等の洗浄物品は、一般的に、窓、鏡、調理台、及び他の硬質表面を洗浄するために、液体洗浄組成物と組合せて利用されている。公知の洗浄物品は、典型的に、汚れを含んだ流体を吸収することによって主に洗浄性能をもたらすので、そのため、公知の洗浄物品の洗浄性能は、汚れを含んだ流体を吸収及び保持する洗浄物品の能力によって制限される。
【０００３】
様々な表面からの汚れ除去を改善することは、継続して消費者の大きな要求である。配合者によって、液体洗浄組成物に汚れ捕捉剤を配合することによって公知の洗浄物品の汚れ除去特性を高めることが試みられている。例えば、液体形態で表面に塗布されたときに様々な表面から汚れを除去するのに役立つように設計されている、Ｒｈｏｄｉａから入手可能なＭｉｒａｐｏｌ（登録商標）ポリマー（アクリル酸とジ四級化アンモニウム化合物とのコポリマー）及び／又はポリアクリルアミドポリマー、例えば、Ｈｙｃｈｅｍ  Ｉｎｃ．から入手可能なＨｙｐｅｒｆｌｏｃ（登録商標）ポリマー、及び／又はＢＡＳＦ  Ｃｏｒｐｏｒａｔｉｏｎから入手可能なＬｕｐａｓｏｌ（登録商標）ポリマー（ポリエチレンイミン）等の汚れ捕捉剤を含む、液体スプレークリーナー等の公知の液体洗浄組成物が存在する。
【０００４】
配合者が直面している１つの問題は、消費者が、公知の洗浄物品のこのような特性に比べて洗浄物品の汚れ吸着特性を改善することを望んでいることである。
【発明の概要】
【発明が解決しようとする課題】
【０００５】
しかし、公知の物品と比べて汚れ吸着特性の向上した洗浄物品及び汚れ捕捉剤に対する要求が依然として存在する。
【課題を解決するための手段】
【０００６】
一実施形態によれば、物品は、汚れ捕捉剤を含む。汚れ捕捉剤は、ポリマーを含む。ポリマーは、非イオン性モノマー単位、アニオン性モノマー単位、カチオン性モノマー単位、及び双極性モノマー単位からなる群から選択される２以上のモノマー単位を含む。ポリマーは、グループａから選択される少なくとも１つのモノマー単位と、グループｂ、ｃ、及びｄから選択される少なくとも１つのモノマー単位とを含む。物品の少なくとも一部は、本明細書に記載する汚れ吸着試験方法に従って測定したとき、少なくとも７５ｍｇの汚れ吸着値を示す。
【０００７】
上記問題の１つの解決策は、公知の洗浄系及び／又は洗浄物品に比べて洗浄系及び／又は洗浄物品の汚れ吸着特性を改善する汚れ捕捉剤を含む洗浄系及び／又は洗浄物品を提供することである。
【０００８】
別の実施形態によれば、洗浄系は、物品及び汚れ捕捉剤の少なくとも一部を含む。汚れ捕捉剤は、ポリマーを含む。ポリマーは、非イオン性モノマー単位、アニオン性モノマー単位、カチオン性モノマー単位、及び双極性モノマー単位からなる群から選択される３以上のモノマー単位を含む。ポリマーは、グループａから選択される少なくとも１つのモノマー単位と、グループｂ、ｃ、及びｄから選択される少なくとも２つのモノマー単位とを含む。ポリマー中には少なくとも２つのモノマー単位が、約３：１〜約１：３のモル比で存在する。
【０００９】
更に別の実施形態によれば、洗浄系は、物品及び汚れ捕捉剤の少なくとも一部を含む。汚れ捕捉剤は、ポリマーを含む。ポリマーは、非イオン性モノマー単位、アニオン性モノマー単位、カチオン性モノマー単位、及び双極性モノマー単位からなる群から選択される２以上のモノマー単位を含む。ポリマーは、グループａから選択される少なくとも１つのモノマー単位と、グループｂ、ｃ、及びｄから選択される少なくとも１つのモノマー単位とを含む。ポリマーは、約５００，０００ｇ／モル〜約２，０００，０００ｇ／モル及び／又は約１，０００，０００〜約１，５００，０００ｇ／モルの数平均分子量を含む。
【００１０】
更に別の実施形態によれば、表面を洗浄するための物品は、汚れ捕捉剤を含む。汚れ捕捉剤は、ポリマーを含む。ポリマーは、非イオン性モノマー単位、アニオン性モノマー単位、カチオン性モノマー単位、双極性モノマー単位、及びこれらの混合物からなる群から選択される２以上のモノマー単位を含む。ポリマーは、本明細書に記載する汚れ吸着試験方法に従って測定したとき、約４０ｍｇ以上の汚れ吸着値を示す。
【００１１】
本明細書は、本発明と見なされる主題を特定して指摘し明確に請求する特許請求の範囲をもって結論とするが、本発明は、以下の説明を読むことでより十分に理解されると考えられる。
【発明を実施するための形態】
【００１２】
Ｉ．定義
本明細書で使用する場合、以下の用語は下記で指定される意味を有する。
「アニオン性モノマー」とは、本明細書で使用するとき、ｐＨ  ７で正味の負電荷を示す及び／又は本明細書でアニオン性モノマーとして分類されるモノマーを意味する。アニオン性モノマーは、一般的に、例えばアンモニウム等のカチオン性基のナトリウムのような、アルカリ金属又はアルカリ土類金属のプロトン又はカチオン等の、１以上のカチオンに結合している。
【００１３】
「アニオン性モノマー単位」とは、本明細書で使用するとき、ｐＨ  ７で正味の負電荷を示す及び／又は本明細書でアニオン性モノマー単位として分類されるモノマー単位を意味する。アニオン性モノマー単位は、アニオン性モノマーに由来し得る。アニオン性モノマー単位は、一般的に、例えばアンモニウム等のカチオン性基のナトリウムのような、アルカリ金属又はアルカリ土類金属のプロトン又はカチオン等の、１以上のカチオンに結合している。
【００１４】
「物品」とは、本明細書で使用するとき、ウェブ、スポンジ、発泡体構造、共成形（co-form）材料、又は粒子等の任意の固形物である。一例では、物品は、乾燥物品である。一例では、物品の少なくとも一部は、約１５０ｇｓｍかそれ以下及び／又は約１００ｇｓｍかそれ以下及び／又は約３０ｇｓｍ〜約９５ｇｓｍの坪量を示す。一例では、物品は、物品の少なくとも一部が過剰なアニオン性電荷を含むように綿で形成された材料を含む。
【００１５】
「坪量」とは、本明細書で使用するとき、ｇｓｍで報告されるサンプルの単位面積当たりの重量であり、また本明細書に記載する坪量試験方法に従って測定される。
【００１６】
「カチオン性モノマー」とは、本明細書で使用するとき、ｐＨ  ７で正味の正電荷を示す及び／又は本明細書でカチオン性モノマーとして分類されるモノマーを意味する。カチオン性モノマーは、一般的に、塩化物イオン、臭化物イオン、スルホナート基、及び／又はメチルスルファート基等の１以上のアニオンと結合している。
【００１７】
「カチオン性モノマー単位」とは、本明細書で使用するとき、ｐＨ  ７で正味の正電荷を示す及び／又は本明細書でカチオン性モノマー単位として分類されるモノマー単位を意味する。カチオン性モノマー単位は、一般的に、塩化物イオン、臭化物イオン、スルホナート基、及び／又はメチルスルファート基等の１以上のアニオンと結合している。
【００１８】
「洗浄系」とは、物品及び汚れ捕捉剤を指す。このような洗浄系は、Ｓｗｉｆｆｅｒブランドの製品及びパッドを含んでよい。
【００１９】
「乾燥物品」とは、本明細書で使用するとき、物品が、本明細書に記載する含水量試験方法に従って測定したとき、約３０重量％未満及び／又は約２０重量％未満及び／又は１０重量％未満及び／又は５重量％未満及び／又は３重量％未満及び／又は２重量％未満及び／又は１重量％未満及び／又は０．５重量％未満の水分を含むことを意味する。
【００２０】
本明細書で使用するとき、「繊維」及び／又は「フィラメント」は、見掛け上の長さが見掛け上の幅を大きく上回っている、すなわち、長さの直径に対する比が少なくとも約１０である細長い微粒子を意味する。一例では、「繊維」は、長さが５．０８ｃｍ（２インチ）未満の細長い微粒子であり、「フィラメント」は、長さが５．０８ｃｍ（２インチ）以上の細長い微粒子である。
【００２１】
本明細書で使用するとき、「繊維性構造体」は、繊維性フィラメント及び／又は繊維を含む構造体を意味する。一例では、本発明に係る繊維性構造体は、機能を果たすために、フィラメント及び／又は繊維が規則正しく配列している構造体を意味する。繊維性構造体の非限定的な例としては、紙、布地（織布、編地、及び不織布を含む）、及び吸収性パッド（例えば、おむつ又は婦人衛生製品用）を挙げることができる。
【００２２】
「フィルム」は、長さ及び幅が厚みを大きく超えるシート状材料を指す。
【００２３】
「硬質表面」とは、典型的に、セラミック、エナメル、塗装及び非塗装コンクリート、しっくい、レンガ、ビニル、ワックス不要のビニル、リノリウム、メラミン、Ｆｏｒｍｉｃａ（登録商標）、ガラス、任意のプラスチック、金属、クロムめっき表面等の様々な材料で製造される、浴室、台所、地下室、及び車庫等の家の中及び家の周辺でみられる、例えば、床、壁、タイル、窓、調理台、シンク、シャワー、シャワー可塑化カーテン、洗面台、ＷＣ、皿、装備品及び建具等、任意の種類の表面を指す。表面という用語は、本明細書で使用するとき、洗濯機、自動乾燥機、冷蔵庫、冷凍庫、オーブン、電子レンジ、食器洗浄機等が挙げられるがこれらに限定されない家庭電化製品も含む。
【００２４】
「親水性」及び「疎水性」本明細書で使用するとき、用語「親水性」は、その上に付着した水性流体によって湿潤可能な表面を指すために用いられる。親水性及び湿潤性は、典型的に、関わる流体及び表面の接触角及び表面張力によって定義される。これは、参照により本明細書に援用されるＣｏｎｔａｃｔ  Ａｎｇｌｅ，Ｗｅｔｔａｂｉｌｉｔｙ  ａｎｄ  Ａｄｈｅｓｉｏｎという表題のＡｍｅｒｉｃａｎ  Ｃｈｅｍｉｃａｌ  Ｓｏｃｉｅｔｙの出版物（Ｒｏｂｅｒｔ  Ｆ．Ｇｏｕｌｄ編、著作権１９６４）に詳述されている。表面は、流体が表面全体に自発的に広がる傾向があるとき、水性流体によって湿潤される（親水性）と言われる。対照的に、表面は、水性流体が表面全体に自発的に広がる傾向がない場合、「疎水性」であると考えられる。
【００２５】
「モノマー単位」とは、本明細書で使用するとき、ポリマーの構成単位（構造単位と呼ばれることもある）である。
【００２６】
「非イオン性モノマー」とは、本明細書で使用するとき、ｐＨ  ７で正味電荷を示さない及び／又は本明細書で非イオン性モノマーとして分類されるモノマーを意味する。
【００２７】
「非イオン性モノマー単位」とは、本明細書で使用するとき、ｐＨ  ７で正味電荷を示さない及び／又は本明細書で非イオン性モノマー単位として分類されるモノマー単位を意味する。非イオン性モノマー単位は、非イオン性モノマーに由来し得る。
【００２８】
「数平均分子量」は、本明細書で使用するとき、Ｃｏｌｌｏｉｄｓ  ａｎｄ  Ｓｕｒｆａｃｅｓ  Ａ．Ｐｈｙｓｉｃｏ  Ｃｈｅｍｉｃａｌ  ＆  Ｅｎｇｉｎｅｅｒｉｎｇ  Ａｓｐｅｃｔｓ，Ｖｏｌ．１６２，２０００，ｐｇ．１０７〜１２１中にみられるプロトコルに従ってゲル浸透クロマトグラフィーを用いて求められる数平均分子量Ｍnを意味する。
【００２９】
「紙製品」は、セルロース繊維を含んでいてもよいが必須ではない、任意の成形繊維性構造体製品を指す。一実施形態では、本開示の紙製品は、ティッシュ−紙タオル製品を含む。
【００３０】
「多分散指数」又は「ＰＤＩ」は、本明細書で使用するとき、ゲル透過クロマトグラフィーを用いて測定したとき、重量平均分子量の数平均分子量に対する比Ｍw／Ｍnを意味する。
【００３１】
「衛生ティッシュ製品」は、本明細書で使用するとき、排尿及び排便後の洗浄用（トイレットペーパー）、耳鼻咽喉科的排泄物用（ティッシュペーパー）、及び多機能吸収及び洗浄用（吸収性タオル）の拭き取り具、並びに箱等の容器から分配される折り畳まれた衛生ティッシュ製品を含むナプキン及び／又はティッシュペーパー等の折り畳まれた衛生ティッシュ製品として有用な柔らかい低密度（すなわち、約＜０．１５ｇ／ｃｍ3）のウェブを意味する。衛生ティッシュ製品は、衛生ティッシュ製品のロールを形成するように、芯を中心に、又は芯なしで、それ自体に回旋状に巻き付けられていてもよい。
【００３２】
「汚れ」は、埃、泥、食品微粒子、皮脂又は油っぽい残留物、すす等を含んでよい、自然界では微粒子状であることが多い有機又は無機物質を指す。
【００３３】
「ティッシュ−紙タオル製品」とは、本明細書で使用するとき、従来のフェルトプレスされた又は従来のウェットプレスされたティッシュペーパー、パターン圧縮ティッシュペーパー、デンプン基材、及び嵩高未圧縮ティッシュペーパーが挙げられるが、これらに限定されない、一般にティッシュペーパー又は紙タオル技術を含む製品を指す。ティッシュ−紙タオル製品の非限定的な例としては、紙タオル、ティッシュペーパー、トイレットペーパー、テーブルナプキン等が挙げられる。
【００３４】
「ウェブ」は、本明細書で使用するとき、繊維性構造体又はフィルムを意味する。
【００３５】
「重量平均分子量」は、本明細書で使用するとき、Ｃｏｌｌｏｉｄｓ  ａｎｄ  Ｓｕｒｆａｃｅｓ  Ａ．Ｐｈｙｓｉｃｏ  Ｃｈｅｍｉｃａｌ  ＆  Ｅｎｇｉｎｅｅｒｉｎｇ  Ａｓｐｅｃｔｓ，Ｖｏｌ．１６２，２０００，ｐｇ．１０７〜１２１中にみられるプロトコルに従ってゲル浸透クロマトグラフィーを用いて求められる重量平均分子量Ｍwを意味する。
【００３６】
「双極性モノマー」は、本明細書で使用するとき、ｐＨ  ７で同じモノマーにおいて負電荷及び正電荷の両方を示す及び／又は本明細書で双極性モノマーとして分類されるモノマーを意味する。双極性モノマーは、一般的に、例えば、ナトリウム、若しくはアンモニウム等のカチオン性基等の１以上のカチオン（アルカリ金属若しくはアルカリ土類金属のようなプロトン若しくはカチオン）に結合しており、また、塩化物イオン、臭化物イオン、スルホナート基、及び／又はメチルスルファート基等の１以上のアニオンとに結合している。
【００３７】
「双極性モノマー単位」は、本明細書で使用するとき、ｐＨ  ７で同じモノマー単位において負電荷及び正電荷の両方を示す及び／又は本明細書で双極性モノマー単位として分類されるモノマー単位を意味する。双極性モノマー単位は、双極性モノマーに由来し得る。双極性モノマー単位は、一般的に、例えば、ナトリウム、若しくはアンモニウム等のカチオン性基等の１以上のカチオン（アルカリ金属若しくはアルカリ土類金属のようなプロトン若しくはカチオン）に結合しており、また、塩化物イオン、臭化物イオン、スルホナート基、及び／又はメチルスルファート基等の１以上のアニオンとに結合している。
【００３８】
ＩＩ．ポリマー及び汚れ捕捉剤
本明細書に記載する汚れ捕捉剤は、汚れの捕捉における効果を高める。このような汚れ捕捉剤は、単独で用いてもよく、他の成分と組合せて洗浄溶液を形成してもよい。特定の実施形態では、このような汚れ捕捉剤は、ポリマーを含み得る。このようなポリマーは、幾つかのモノマー単位を含み得るので、１種類のモノマー単位からなるホモポリマーではなくコポリマーと呼ばれる場合もある。本開示のポリマーは、ターポリマー（３つの異なるモノマー単位）であってもよい。本開示のポリマーは、ランダムコポリマーであってもよい。一例では、本開示のポリマーは、水溶性及び／又は水分散性であってよく、これは、前記ポリマーが、少なくとも特定のｐＨ及び濃度範囲にわたって、２３℃±２．２℃及び相対湿度５０％±１０％で、水中にて二相組成物を形成しないことを意味する。
【００３９】
一例では、本発明のポリマーは、２，０００，０００ｇ／モル未満及び／又は１，７５０，０００ｇ／モル未満及び／又は１，７００，０００ｇ／モル未満及び／又は１，５００，０００ｇ／モル未満及び／又は５００，０００ｇ／モル超及び／又は９００，０００ｇ／モル超の数平均分子量を示す。別の例では、ポリマーは、約５００，０００〜２，０００，０００ｇ／モル及び／又は約９００，０００〜１，７００，０００ｇ／モルの数平均分子量を示す。
【００４０】
別の例では、本発明のポリマーは、本明細書に記載する汚れ吸着試験方法に従って測定したとき、少なくとも３８ｍｇ及び／又は少なくとも４０ｍｇ及び／又は少なくとも４２ｍｇ及び／又は少なくとも４５ｍｇ及び／又は少なくとも４７ｍｇ及び／又は少なくとも５０ｍｇ及び／又は少なくとも５３ｍｇ及び／又は少なくとも５５ｍｇ及び／又は少なくとも５７ｍｇ及び／又は少なくとも６０ｍｇ及び／又は少なくとも６２ｍｇの汚れ吸着値を示す。
【００４１】
更に別の例では、本発明のポリマーは、本明細書に記載する電荷密度試験方法に従って測定したとき、約−０．１ｍｅｑ／ｇ及び／又は約−０．０５ｍｅｑ／ｇ及び／又は約−０．０２ｍｅｑ／ｇ及び／又は約０ｍｅｑ／ｇから約＋０．１ｍｅｑ／ｇ及び／又は約＋０．０９ｍｅｑ／ｇ及び／又は約＋０．０８ｍｅｑ／ｇ及び／又は約＋０．０６ｍｅｑ／ｇ及び／又は約＋０．０５ｍｅｑ／ｇ及び／又は約＋０．０２ｍｅｑ／ｇの過剰電荷（ｐＨ  ４．５における電荷密度）を示す。更に別の例では、本発明のポリマーは、本明細書に記載する電荷密度試験方法に従って測定したとき、約−０．１ｍｅｑ／ｇ〜約＋０．１ｍｅｑ／ｇ及び／又は−０．０５ｍｅｑ／ｇ〜約＋０．１ｍｅｑ／ｇ及び／又は約０から＋０．１ｍｅｑ／ｇ未満及び／又は＋０．０９ｍｅｑ／ｇ未満及び／又は＋０．０８ｍｅｑ／ｇ未満及び／又は＋０．０６ｍｅｑ／ｇ未満及び／又は＋０．０５ｍｅｑ／ｇ未満の電荷密度を示す。一例では、本発明のポリマーは、約０〜約０．１ｍｅｑ／ｇの過剰電荷（電荷密度）を示す。別の例では、本発明のポリマーは、約０．０５ｍｅｑ／ｇかそれ以下の過剰電荷（電荷密度）を示す。
【００４２】
別の例では、ポリマーは、２．５未満及び／又は２．０未満及び／又は１．７未満及び／又は１．５未満及び／又は１．３未満の多分散指数を示す。
【００４３】
一例では、本発明のポリマーは、ａ．非イオン性モノマー単位、ｂ．アニオン性モノマー単位、ｃ．カチオン性モノマー単位、ｄ．双極性モノマー単位、及びｅ．これらの混合物からなる群から選択される２以上のモノマー単位を含む。
【００４４】
本発明のポリマーは、本明細書に記載する汚れ吸着試験方法に従って測定したとき、少なくとも３８ｍｇの汚れ吸着値を示し得る。
【００４５】
一例では、本発明のポリマーは、水溶性である。
【００４６】
ａ．非イオン性モノマー単位
非イオン性モノマー単位は、非イオン性親水性モノマー単位、非イオン性疎水性モノマー単位、及びこれらの混合物からなる群から選択してよい。
【００４７】
本発明に好適な非イオン性親水性モノマー単位の非限定的な例としては、以下からなる群から選択される非イオン性親水性モノマーに由来する非イオン性親水性モノマー単位が挙げられる：α，β−エチレン性不飽和酸のヒドロキシアルキルエステル、例えば、ヒドロキシエチル又はヒドロキシプロピルアクリレート及びメタクリレート、グリセリルモノメタクリレート、α，β−エチレン性不飽和アミド、例えば、アクリルアミド、Ｎ，Ｎ−ジメチルメタクリルアミド、Ｎ−メチロールアクリルアミド、ポリ（エチレンオキシド）タイプの水溶性ポリオキシアルキレンセグメントを有するα，β−エチレン性不飽和モノマー、例えば、ポリ（エチレンオキシド）α−メタクリレート（Ｂｉｓｏｍｅｒ  Ｓ２０Ｗ，Ｓ１０Ｗ等、Ｌａｐｏｒｔｅ製）又はα，ω−ジメタクリレート、Ｓｉｐｏｍｅｒ  ＢＥＭ（Ｒｈｏｄｉａ製、ω−ベヘニルポリオキシエチレンメタクリレート）、Ｓｉｐｏｍｅｒ  ＳＥＭ−２５（Ｒｈｏｄｉａ製、ω−トリスチリルフェニルポリオキシエチレンメタクリレート）、ビニルアルコール単位又はポリビニルアルコールセグメント、ビニルピロリドンを生じさせるために、いったん重合されると加水分解され得る酢酸ビニル等の親水性単位又はセグメントの前駆体であるα，β−エチレン性不飽和モノマー、ウレイドタイプのα，β−エチレン性不飽和モノマー、特に、２−イミダゾリジノン−エチルメタクリルアミド（Ｓｉｐｏｍｅｒ  ＷＡＭ  ＩＩ、Ｒｈｏｄｉａ製）、及びそれらの混合物。一例では、非イオン性親水性モノマー単位は、アクリルアミドに由来する。
【００４８】
本発明に好適な非イオン性疎水性モノマー単位の非限定的な例としては、以下からなる群から選択される非イオン性疎水性モノマーに由来する非イオン性疎水性モノマー単位が挙げられる：ビニル芳香族モノマー、例えば、スチレン、α−メチルスチレン、ビニルトルエン、ビニルハライド、又はビニリデンハライド、例えば、塩化ビニル、塩化ビニリデン、α，β−モノメチレン性不飽和酸のＣ1〜Ｃ12アルキルエステル、例えば、メチル、エチル、又はブチルアクリレート及びメタクリレート、２−エチルヘキシルアクリレート、飽和カルボン酸のビニルエステル又はアリルエステル、例えば、酢酸、プロピオン酸、バーサチック酸（versatates）、ステアリン酸ビニル又はアリル、３〜１２個の炭素原子を含有するα，β−モノエチレン性不飽和ニトリル、例えば、アクリロニトリル、メタクリロニトリル、α−オレフィン、例えば、エチレン、共役ジエン、例えば、ブタジエン、イソプレン、クロロプレン、並びにこれらの混合物。
【００４９】
ｂ．アニオン性モノマー単位
本発明に好適なアニオン性モノマー単位の非限定的な例としては、以下からなる群から選択されるアニオン性モノマーに由来するアニオン性モノマー単位が挙げられる：少なくとも１つのカルボン酸官能基を有するモノマー、例えば、α，β−エチレン不飽和性カルボン酸又は対応する無水物、例えば、アクリル酸、メタクリル酸、若しくはマレイン酸、又は無水物、フマル酸、イタコン酸、Ｎ−メタクロイルアラニン、Ｎ−アクリロイルグリシン、及びこれらの水溶性塩、重合後に加水分解によってカルボン酸官能基を生じさせるｔ−ブチルアクリレート等のカルボキシレート官能基の前駆体であるモノマー、少なくとも１つのスルファート又はスルホナート官能基を有するモノマー、例えば、２−スルホオキシエチルメタクリレート、ビニルベンゼンスルホン酸、アリルスルホン酸、２−アクリルアミド−２−メチルプロパンスルホン酸（ＡＭＰＳ）、スルホエチルアクリレート又はメタクリレート、スルホプロピルアクリレート又はメタクリレート、及びこれらの水溶性塩、少なくとも１つのホスホナート又はホスファート官能基を有するモノマー、例えば、ビニルホスホン酸等、エチレン性不飽和ホスファートエステル、例えば、ヒドロキシエチルメタクリレートに由来するホスファート（Ｅｍｐｉｃｒｙｌ  ６８３５、Ｒｈｏｄｉａ製）、及びポリオキシアルキレンメタクリレートに由来するもの、及びこれらの水溶性塩、及び２−カルボキシエチルアクリレート（ＣＥＡ）、並びにこれらの混合物。一例では、アニオン性モノマー単位は、アクリル酸、ＡＭＰＳ、ＣＥＡ、及びこれらの混合物からなる群から選択されるアニオン性モノマーに由来する。別の例では、アニオン性モノマー単位は、アクリル酸に由来する。
【００５０】
ｃ．カチオン性モノマー単位
本発明に好適なカチオン性モノマー単位の非限定的な例としては、以下からなる群から選択されるカチオン性モノマーに由来するカチオン性モノマー単位が挙げられる：α，β−モノエチレン性不飽和カルボン酸のＮ，Ｎ−（ジアルキルアミノ−ω−アルキル）アミド、例えば、Ｎ，Ｎ−ジメチルアミノメチルアクリルアミド又は−メタクリルアミド、２−（Ｎ，Ｎ−ジメチルアミノ）エチルアクリルアミド又は−メタクリルアミド、３−（Ｎ，Ｎ−ジメチルアミノ）プロピルアクリルアミド又は−メタクリルアミド、及び４−（Ｎ，Ｎ−ジメチルアミノ）ブチルアクリルアミド又は−メタクリルアミド、α，β−モノエチレン性不飽和アミノエステル、例えば、２−（ジメチルアミノ）エチルアクリレート（ＤＭＡＡ）、２−（ジメチルアミノ）エチルメタクリレート（ＤＭＡＭ）、３−（ジメチルアミノ）プロピルメタクリレート、２−（ｔ−ブチルアミノ）エチルメタクリレート、２−（ジペンチルアミノ）エチルメタクリレート、及び２（ジエチルアミノ）エチルメタクリレート、ビニルピリジン、ビニルアミン、ビニルイミダゾリン、単純な酸又は塩基の加水分解によって一級アミン官能基を生じさせるアミン官能基の前駆体であるモノマー、例えば、Ｎ−ビニルホルムアミド、Ｎ−ビニルアセトアミド、アクリロイル−又はアクリロイルオキシアンモニウムモノマー、例えば、リメチルアンモニウムプロピルメタクリレートクロリド、トリメチルアンモニウムエチルアクリルアミド又は−メタクリルアミドクロリド又はブロミド、トリメチルアンモニウムブチルアクリルアミド又は−メタクリルアミドメチルスルファート、トリメチルアンモニウムプロピルメタクリルアミドメチルスルファート、（３−メタクリルアミドプロピル）トリメチルアンモニウムクロリド（ＭＡＰＴＡＣ）、（３−メタクリルアミドプロピル）トリメチルアンモニウムメチルスルファート（ＭＡＰＴＡ−ＭＥＳ）、（３−アクリルアミドプロピル）トリメチルアンモニウムクロリド（ＡＰＴＡＣ）、メタクリロイルオキシエチル−トリメチルアンモニウムクロリド又はメチルスルファート、及びアクリロイルオキシエチルトリメチルアンモニウムクロリド；１−エチル−２−ビニルピリジウム又は１−エチル−４−ビニルピリジウムブロミド、クロリド、又はメチルスルファート；Ｎ，Ｎ−ジアルキルジアリルアミンモノマー、例えば、Ｎ，Ｎ−ジメチルジアリルアンモニウムクロリド（ＤＡＤＭＡＣ）；ポリ四級化モノマー、例えば、ジメチルアミノプロピルメタクリルアミドクロリド、及びＮ−（３−クロロ−２−ヒドロキシプロピル）トリメチルアンモニウム（ＤＩＱＵＡＴ又はＤＱ）及び２−ヒドロキシ−Ｎ1−（３−（２（（３−メタクリルアミドプロピル）ジメチルアミノ）−アセトアミド）プロピル）−Ｎ1，Ｎ1，Ｎ3，Ｎ3，Ｎ3−ペンタメチルプロパン−１，３−ジアミニウムクロリド（ＴＲＩＱＵＡＴ又はＴＱ）、並びにこれらの混合物。一例では、カチオン性モノマー単位は、四級化アンモニウムモノマー単位、例えば、モノ四級化アンモニウムモノマー単位、ジ四級化アンモニウムモノマー単位、及びトリ四級化アンモニウムモノマー単位を含む。一例では、カチオン性モノマー単位は、ＭＡＰＴＡＣに由来する。別の例では��カチオン性モノマー単位は、ＤＡＤＭＡＣに由来する。更に別の例では、カチオン性モノマー単位は、ＴＱに由来する。
【００５１】
一例では、カチオン性モノマー単位は、以下からなる群から選択されるカチオン性モノマーに由来する：ジメチルアミノエチル（メタ）アクリレート、ジメチルアミノプロピル（メタ）アクリレート、ジ−ｔ−ブチルアミノエチル（メタ）アクリレート、ジメチルアミノメチル（メタ）アクリルアミド、ジメチルアミノプロピル（メタ）アクリルアミド、エチレンイミン、ビニルアミン、２−ビニルピリジン、４−ビニルピリジン、及びビニルイミダゾール、並びにこれらの混合物。
【００５２】
別の例では、カチオン性モノマー単位は、以下からなる群から選択されるカチオン性モノマーに由来する：トリメチルアンモニウムエチル（メタ）アクリレートブロミド、クロリド、又はメチルスルファート、トリメチルアンモニウムエチル（メタ）アクリレートブロミド、クロリド、又はメチルスルファート、トリメチルアンモニウムエチル（メタ）アクリレートブロミド、クロリド、又はメチルスルファート、ジメチルアミノエチル（メタ）アクリレートベンジルクロリド、４−ベンゾイルベンジルジメチルアンモニウムエチル（メタ）アクリレートブロミド、クロリド、又はメチルスルファート、トリメチルアンモニウムエチル（メタ）アクリルアミドブロミド、クロリド、又はメチルスルファート、トリメチルアンモニウムプロピル（メタ）アクリルアミドブロミド、クロリド、又はメチルスルファート、ビニルベンジルトリメチルアンモニウムブロミド、クロリド、又はメチルスルファート、ジアリルジメチルアンモニウムクロリド、１−エチル−２−ビニルピリジニウムブロミド、クロリド、又はメチルスルファート、４−ビニルピリジニウムブロミド、クロリド、又はメチルスルファート、及びこれらの混合物。
【００５３】
ｄ．双極性モノマー単位
本発明に好適な双極性モノマー単位の非限定的な例としては、以下からなる群から選択される双極性モノマーに由来する双極性モノマー単位が挙げられる：スルホベタインモノマー、例えば、スルホプロピルジメチルアンモニウムエチルメタクリレート（ＳＰＥ、Ｒａｓｃｈｉｇ製）、スルホプロピルジメチルアンモニウムプロピルメタクリルアミド（ＳＰＰ、Ｒａｓｃｈｉｇ製）、及びスルホプロピル−２−ビニルピリジニウム（ＳＰＶ、Ｒａｓｃｈｉｇ製）、３−（（３−メタクリルアミドプロピル）ジメチルアンモニオ）プロパン−１−スルホナート（ＳＺ）、ホスホベタインモノマー、例えば、ホスファトエチルトリメチルアンモニウムエチルメタクリレート、カルボキシベタインモノマー、Ｎ−（カルボキシメチル）−３−メタクリルアミド−Ｎ，Ｎ−ジメチルプロパン−１−アミニウムクロリド（ＣＺ）。一例では、双極性モノマー単位は、ＣＺ、ＳＺ、及びこれらの混合物に由来する。
【００５４】
一例では、本発明のポリマーは、グループａ（非イオン性モノマー単位）及びｂ（アニオン性モノマー単位）から選択される少なくとも１つのモノマー単位と、グループｃ（カチオン性モノマー単位）及びｄ（双極性モノマー単位）からなる群から選択される少なくとも１つのモノマー単位とを含んでよい。
【００５５】
一例では、ポリマーは、少なくとも６９．９重量％及び／又は少なくとも７０重量％及び／又は少なくとも７５重量％及び／又は少なくとも８０重量％及び／又は少なくとも８５重量％及び／又は少なくとも９０重量％及び／又は少なくとも９５重量％及び／又は少なくとも９８重量％及び／又は少なくとも９９重量％及び／又は少なくとも９９．５重量％のグループａからのモノマー単位を含む。ポリマーの残部（合計３０．１重量％以下及び／又は３０重量％以下及び／又は２５重量％以下及び／又は２０重量％以下及び／又は１５重量％以下及び／又は１０重量％以下及び／又は５重量％以下及び／又は２重量％以下及び／又は１重量％以下及び／又は０．５重量％以下）は、グループｂ、ｃ、及びｄから選択される１以上のモノマー単位を含む。一例では、ポリマーは、約７０重量％〜約９９．５重量％のグループからａのモノマー単位、約０．１重量％〜約１０重量％のグループｂからのモノマー単位、約０．３重量％〜約２９重量％のグループｃからのモノマー単位を含む。更に別の例では、ポリマーは、約７０重量％〜約９９．５重量％のグループａからのモノマー単位、合計約０．５重量％〜約３０重量％のグループｂ及びｃからのモノマー単位を含む。
【００５６】
一例では、ポリマーは、約７０重量％〜約９９．５重量％のグループａからのモノマー単位、約０．１重量％〜約１０重量％のグループｂからのモノマー単位、及び約０．３重量％〜約２９重量％のグループｄからのモノマー単位を含む。更に別の例では、ポリマーは、約７０重量％〜約９９．５重量％のグループａからのモノマー単位、合計約０．５重量％〜約３０重量％のグループｂ及びｄからのモノマー単位を含む。
【００５７】
一例では、ポリマーは、約７０重量％〜約９９．５重量％のグループａからのモノマー単位を含み、１００％までの残部は、約０．２重量％〜約２９重量％のグループｃからのモノマー単位、及び約０．３重量％〜約２９重量％のグループｄからのモノマー単位を含む。更に別の例では、ポリマーは、約７０重量％〜約９９．５重量％のグループａからのモノマー単位、合計約０．５重量％〜約３０重量％のグループｃ及びｄからのモノマー単位を含む。
【００５８】
一例では、ポリマーは、少なくとも０．１重量％及び／又は少なくとも１％及び／又は少なくとも５重量％及び／又は少なくとも７重量％及び／又は少なくとも１０重量％から約２５重量％及び／又は約２０重量％及び／又は約１５重量％のグループｂからのモノマー単位を含む。
【００５９】
一例では、ポリマーは、少なくとも０．１重量％及び／又は少なくとも０．３重量％及び／又は少なくとも１％及び／又は少なくとも５重量％及び／又は少なくとも７重量％及び／又は少なくとも１０重量％から約７５重量％及び／又は約７０重量％及び／又は約６５重量％及び／又は約５５重量％及び／又は約４０重量％及び／又は約３０重量％及び／又は約２５重量％及び／又は約２０重量％及び／又は約１５重量％のグループｃからのモノマー単位を含む。
【００６０】
一例では、ポリマーは、少なくとも０．１重量％及び／又は少なくとも０．３重量％及び／又は少なくとも０．５％及び／又は少なくとも１％及び／又は少なくとも５重量％及び／又は少なくとも７重量％及び／又は少なくとも１０重量％から約７５重量％及び／又は約７０重量％及び／又は約６５重量％及び／又は約５５重量％及び／又は約４０重量％及び／又は約３０重量％及び／又は約２５重量％及び／又は約２０重量％及び／又は約１５重量％のグループｄからのモノマー単位を含む。
【００６１】
別の例では、ポリマーは、３０．１重量％以下の、グループｂ、グループｃ、グループｄ、及びこれらの混合物からなる群から選択されるモノマー単位を含む。
【００６２】
一例では、ポリマーは、グループａからのモノマー単位とグループｂからのモノマー単位とを含んでよい。
【００６３】
一例では、ポリマーは、グループａからのモノマー単位とグループｃからのモノマー単位とを含んでよい。
【００６４】
別の例では、本発明のポリマーは、グループからａのモノマー単位とグループｄからのモノマー単位とを含んでよい。
【００６５】
更に別の例では、本発明のポリマーは、グループｂからのモノマー単位とグループｃからのモノマー単位とを含んでよい。
【００６６】
更に別の例では、本発明のポリマーは、グループｂからのモノマー単位とグループｄからのモノマー単位とを含んでよい。
【００６７】
更に別の例では、本発明のポリマーは、グループｃからのモノマー単位とグループｄからのモノマー単位とを含んでよい。
【００６８】
更に別の例では、本発明のポリマーは、グループａからのモノマー単位、グループｂからのモノマー単位、及びグループｃからのモノマー単位を含んでよい。
【００６９】
更に別の例では、本発明のポリマーは、グループａからのモノマー単位、グループｂからのモノマー単位、及びグループｄからのモノマー単位を含んでよい。
【００７０】
更に別の例では、本発明のポリマーは、グループａからのモノマー単位、グループｃからのモノマー単位、及びグループｄからのモノマー単位を含んでよい。
【００７１】
別の例では、本発明のポリマーは、グループｂからのモノマー単位、グループｃからのモノマー単位、及びグループｄからのモノマー単位を含んでよい。
【００７２】
更に別の例では、本発明のポリマーは、グループａからのモノマー単位、グループｂからのモノマー単位、グループｃからのモノマー単位、及びグループｄからのモノマー単位を含んでよい。
【００７３】
一例では、ポリマー中に存在する場合、グループｂからのモノマー単位及びグループｃからのモノマー単位は、約３：１〜１：３及び／又は約２：１〜１：２及び／又は約１．３：１〜１：１．３及び／又は約１：１かそれ以下、又は約１：１かそれ以上のモル比でポリマー中に存在する。
【００７４】
別の例では、ポリマー中に存在する場合、グループｂからのモノマー単位及びグループｄからのモノマー単位は、約３：１〜１：３及び／又は約２：１〜１：２及び／又は約１．３：１〜１：１．３及び／又は約１：１かそれ以下、又は約１：１かそれ以上のモル比でポリマー中に存在する。
【００７５】
別の例では、ポリマー中に存在する場合、グループｃからのモノマー単位及びグループｄからのモノマー単位は、約３：１〜１：３及び／又は約２：１〜１：２及び／又は約１．３：１〜１：１．３及び／又は約１：１かそれ以下、又は約１：１かそれ以上のモル比でポリマー中に存在する。
【００７６】
更に別の例では、ポリマーは、グループａからのモノマー単位とグループｃからのモノマー単位とを含む。例えば、ポリマーは、アクリルアミドモノマー単位と四級化アンモニウムモノマー単位とを含んでよい。四級化モノマー単位は、モノ四級化アンモニウムモノマー単位、ジ四級化アンモニウムモノマー単位、及びトリ四級化アンモニウムモノマー単位からなる群から選択してよい。一例では、ポリマーは、少なくとも６９．９重量％のグループａからのモノマー単位と、３０．１重量％以下のグループｃからのモノマー単位とを含んでよい。
【００７７】
更に別の例では、ポリマーは、グループａからのモノマー単位とグループｂからのモノマー単位とを含む。例えば、ポリマーは、アクリルアミドモノマー単位とアクリル酸モノマー単位とを含んでよい。一例では、ポリマーは、少なくとも６９．９重量％のグループａからのモノマー単位と、３０．１重量％以下のグループｂからのモノマー単位とを含んでよい。
【００７８】
更に別の例では、ポリマーは、グループｂからのモノマー単位とグループｃからのモノマー単位とを含む。例えば、ポリマーは、アクリル酸、メタクリル酸、２−アクリルアミド−２−メチルプロパンスルホン酸、カルボキシエチルアクリレート、及びこれらの混合物からなる群から選択されるアニオン性モノマーに由来するアニオン性モノマー単位と、四級アンモニウムモノマー単位とを含んでよい。四級化アンモニウムモノマー単位は、モノ四級化アンモニウムモノマー単位、ジ四級化アンモニウムモノマー単位、トリ四級化アンモニウムモノマー単位、及びこれらの混合物からなる群から選択される四級化モノマーに由来してよい。一例では、ポリマーは、アクリル酸に由来するアニオン性モノマー単位と、ＭＡＰＴＡＣに由来する四級化アンモニウムモノマー単位とを含む。一例では、ポリマーは、２５重量％以下のグループｂからのモノマー単位と、７５重量％以下のグループｃからのモノマー単位とを含んでよい。
【００７９】
更に別の例では、ポリマーは、グループａからのモノマー単位、グループｂからのモノマー単位、及びグループｃからのモノマー単位を含む。例えば、ポリマーは、アクリルアミドモノマー単位と、アクリル酸、メタクリル酸、２−アクリルアミド−２−メチルプロパンスルホン酸、カルボキシエチルアクリレート、及びこれらの混合物からなる群から選択されるアニオン性モノマーに由来するアニオン性モノマー単位と、四級アンモニウムモノマー単位とを含んでよい。四級化アンモニウムモノマー単位は、モノ四級化アンモニウムモノマー単位、ジ四級化アンモニウムモノマー単位、トリ四級化アンモニウムモノマー単位、及びこれらの混合物からなる群から選択される四級化モノマーに由来してよい。一例では、ポリマーは、アクリルアミドに由来する非イオン性モノマー単位と、アクリル酸に由来するアニオン性モノマー単位と、ＭＡＰＴＡＣに由来するカチオン性モノマー単位とを含む。別の例では、ポリマーは、アクリルアミドに由来する非イオン性モノマー単位と、アクリル酸に由来するアニオン性モノマー単位と、ＤＡＤＭＡＣに由来するカチオン性モノマー単位とを含む。更に別の例では、ポリマーは、アクリルアミドに由来する非イオン性モノマー単位と、アクリル酸に由来するアニオン性モノマー単位と、ＴＱに由来するカチオン性モノマー単位とを含む。別の例では、ポリマーは、アクリルアミドに由来する非イオン性モノマー単位と、ＣＥＡに由来するアニオン性モノマー単位と、ＭＡＰＴＡＣに由来するカチオン性モノマー単位とを含む。更に別の例では、ポリマーは、アクリルアミドに由来する非イオン性モノマー単位と、ＡＭＰＳに由来するアニオン性モノマー単位と、ＭＡＰＴＡＣに由来するカチオン性モノマー単位とを含む。一例では、ポリマーは、少なくとも６９．９重量％のグループａからのモノマー単位と、合計３０．１重量％以下のグループｂ及びｃからのモノマー単位とを含んでよい。別の例では、ポリマーは、約７０重量％〜約９９．５重量％のグループａからのモノマー単位と、０．１重量％〜約３０重量％のグループｂからのモノマー単位と、約０．１重量％〜約３０重量％のグループｃからのモノマー単位とを含んでよい。更に別の例では、ポリマーは、約７０重量％〜約９９．５重量％のグループａからのモノマー単位と、合計約０．５重量％〜３０重量％のグループｂ及びｃからのモノマー単位とを含んでよい。
【００８０】
更に別の例では、ポリマーは、グループａからのモノマー単位と、グループｃからのモノマー単位と、グループｄからのモノマー単位とを含む。例えば、ポリマーは、アクリルアミドモノマー単位と、四級化アンモニウムモノマー単位と、ＣＺ、ＳＺ、及びこれらの混合物からなる群から選択される双極性モノマー単位とを含んでよい。四級化アンモニウムモノマー単位は、モノ四級化アンモニウムモノマー単位、ジ四級化アンモニウムモノマー単位、トリ四級化アンモニウムモノマー単位、及びこれらの混合物からなる群から選択される四級化モノマーに由来してよい。一例では、ポリマーは、アクリルアミドに由来する非イオン性モノマー単位と、ＭＡＰＴＡＣに由来するカチオン性モノマー単位と、ＣＺに由来する双極性モノマー単位とを含む。別の例では、ポリマーは、アクリルアミドに由来する非イオン性モノマー単位と、ＭＡＰＴＡＣに由来するカチオン性モノマー単位と、ＳＺに由来する双極性モノマー単位とを含む。一例では、ポリマーは、少なくとも６９．９重量％のグループａからのモノマー単位と、合計３０．１重量％のグループｃ及びｄからのモノマー単位とを含んでよい。別の例では、ポリマーは、約７０％〜約９９．５重量％のグループａからのモノマー単位と、０．１％〜約３０重量％のグループｃからのモノマー単位と、約０．１％〜約３０重量％のグループｄからのモノマー単位とを含んでよい。更に別の例では、ポリマーは、約７０％〜約９９．５重量％のグループａからのモノマー単位と、合計約０．５％〜３０重量％のグループｃ及びｄからのモノマー単位とを含んでよい。
【００８１】
更に別の例では、ポリマーは、グループａからのモノマー単位と、グループｂからのモノマー単位と、グループｄからのモノマー単位とを含む。例えば、ポリマーは、アクリルアミドモノマー単位と、アクリル酸、メタクリル酸、２−アクリルアミド−２−メチルプロパンスルホン酸、カルボキシエチルアクリレート、及びこれらの混合物からなる群から選択されるアニオン性モノマーに由来するアニオン性モノマー単位と、ＣＺ、ＳＺ、及びこれらの混合物からなる群から選択される双極性モノマー単位とを含んでよい。一例では、ポリマーは、アクリルアミドに由来する非イオン性モノマー単位と、アクリル酸に由来するアニオン性モノマー単位と、ＣＺに由来する双極性モノマー単位とを含む。別の例では、ポリマーは、アクリルアミドに由来する非イオン性モノマー単位と、アクリル酸に由来するアニオン性モノマー単位と、ＳＺに由来する双極性モノマー単位とを含む。一例では、ポリマーは、少なくとも６９．９重量％のグループａからのモノマー単位と、合計３０．１重量％のグループｂ及びｄからのモノマー単位とを含んでよい。別の例では、ポリマーは、約７０％〜約９９．５重量％のグループａからのモノマー単位と、０．１％〜約３０重量％のグループｂからのモノマー単位と、約０．１％〜約３０重量％のグループｄからのモノマー単位とを含んでよい。更に別の例では、ポリマーは、約７０％〜約９９．５重量％のグループａからのモノマー単位と、合計約０．５％〜３０重量％のグループｂ及びｄからのモノマー単位とを含んでよい。
【００８２】
更に別の例では、ポリマーは、グループａからのモノマー単位と、グループｄからのモノマー単位とを含む。例えば、ポリマーは、アクリルアミドモノマー単位と、ＣＺ、ＳＺ、及びこれらの混合物からなる群から選択される双極性モノマー単位とを含んでよい。一例では、ポリマーは、アクリルアミドに由来する非イオン性モノマー単位と、ＣＺに由来する双極性モノマー単位とを含む。別の例では、ポリマーは、アクリルアミドに由来する非イオン性モノマー単位と、ＳＺに由来する双極性モノマー単位とを含む。一例では、ポリマーは、少なくとも６９．９重量％のグループａからのモノマー単位と、３０．１重量％以下のグループｄからのモノマー単位とを含んでよい。別の例では、ポリマーは、約７０％〜約９９．５重量％のグループａからのモノマー単位と、約０．５％〜約３０重量％のグループｄからのモノマー単位とを含んでよい。
【００８３】
一例では、本発明のポリマーは、非イオン性親水性モノマー単位を含む。好適な親水性モノマー単位の非限定的な例は、以下からなる群から選択される非イオン性親水性モノマーに由来する：α，β−エチレン性不飽和酸のヒドロキシアルキルエステル、α，β−エチレン性不飽和アミド、α，β−エチレン性不飽和モノアルキルアミド、α，β−エチレン性不飽和ジアルキルアミド、ポリ（エチレンオキシド）タイプの水溶性ポリオキシアルキレン部分を有するα，β−エチレン性不飽和モノマー、親水性モノマー又はセグメントの前駆体であるα，β−エチレン性不飽和モノマー、ビニルピロリドン、ウレイドタイプのα，β−エチレン性不飽和モノマー、及びこれらの混合物。一例では、非イオン性親水性モノマー単位は、アクリルアミドに由来する。
【００８４】
別の例では、本発明のポリマーは、非イオン性疎水性モノマー単位を含む。好適な非イオン性疎水性モノマー単位の非限定的な例は、ビニル芳香族モノマー、ビニルハライド、ビニリデンハライド、α，β−モノエチレン性不飽和酸のＣ1〜Ｃ12アルキルエステル、飽和カルボン酸のビニルエステル、飽和カルボン酸のアリルエステル、３〜１２個の炭素原子を含有するα，β−モノエチレン性不飽和ニトリル、α−オレフィン、共役ジエン、及びこれらの混合物からなる群から選択される非イオン性親水性モノマーに由来する。
【００８５】
一例では、ポリマーは、アニオン性モノマー単位を含む。好適なアニオン性モノマー単位の非限定的な例は、以下からなる群から選択されるアニオン性モノマーに由来する：少なくとも１つのカルボン酸官能基を有するモノマー、例えば、α，β−エチレン性不飽和カルボン酸又は対応する無水物、カルボキシレート官能基の前駆体であるモノマー、少なくとも１つのスルファート又はスルホナート官能基を有するモノマー、少なくとも１つのホスホナート又はホスファート官能基を有するモノマー、エチレン性不飽和ホスファートエステル、及びこれらの混合物。一例では、アニオン性モノマー単位は、以下からなる群から選択されるアニオン性モノマーに由来する：アクリル酸、メタクリル酸、２−アクリルアミドー２−メチルプロパンスルホン酸、カルボキシエチルアクリレート、及びこれらの混合物。
【００８６】
一例では、ポリマーは、カチオン性モノマー単位を含む。好適なカチオン性モノマー単位の非限定的な例は、以下からなる群から選択されるカチオン性モノマーに由来する：アクリロイル−又はアクリロイルオキシアンモニウムモノマー、１−エチル−２−ビニルピリジニウム又は１−エチル−４−ビニルピリジニウムブロミド、クロリド、メチルスルファート、Ｎ，Ｎ−ジアルキルジアリルモノマー、ポリ四級化モノマー、α，β−モノエチレン性不飽和カルボン酸のＮ，Ｎ−（ジアルキルアミノ−ω−アルキル）アミド、α，β−モノエチレン性不飽和アミノエステル、ビニルピリジン、ビニルアミン、ビニルイミダゾリン、単純な酸又は塩基の加水分解によって一級アミン官能基を生じさせるアミン官能基の前駆体であるモノマー、及びこれらの混合物。一例では、カチオン性モノマー単位は、ＭＡＰＴＡＣに由来する。別の例では、カチオン性モノマー単位は、ＤＡＤＭＡＣに由来する。更に別の例では、カチオン性モノマー単位は、２−ヒドロキシ−Ｎ1−（３−（２（（３−メタクリルアミドプロピル）ジメチルアンモニオ）−アセトアミド）プロピル）−Ｎ1，Ｎ1，Ｎ3，Ｎ3，Ｎ3−ペンタメチルプロパン−１，３−ジアミニウムクロリドに由来する。
【００８７】
ポリマーを製造するためのプロセス
本発明のポリマーは、当該技術分野において公知の任意の好適なプロセスにより製造することができる。例えば、ポリマーは、ラジカル重合によって製造してよい。
【００８８】
本発明のポリマーは、バルク、溶液、乳化、又は懸濁重合を含む広範な技術によって製造することができる。重合方法及び重合技術は、概して、参照により本明細書に援用されるＥｎｃｙｃｌｏｐｅｄｉａ  ｏｆ  Ｐｏｌｙｍｅｒ  Ｓｃｉｅｎｃｅ  ａｎｄ  Ｔｅｃｈｎｏｌｏｇｙ，Ｉｎｔｅｒｓｃｉｅｎｃｅ  Ｐｕｂｌｉｓｈｅｒｓ（Ｎｅｗ  Ｙｏｒｋ），Ｖｏｌ．７，ｐｐ．３６１〜４３１（１９６７）及びＫｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，３ｒｄ  ｅｄｉｔｉｏｎ，Ｖｏｌ  １８，ｐｐ．７４０〜７４４，Ｊｏｈｎ  Ｗｉｌｅｙ  ＆  Ｓｏｎｓ（Ｎｅｗ  Ｙｏｒｋ），１９８２に記載されている。また、本発明に好適な一般的反応技術については、参照により本明細書に援用されるＳｏｒｅｎｓｏｎ，Ｗ．Ｐ．ａｎｄ  Ｃａｍｐｂｅｌｌ，Ｔ．Ｗ．，Ｐｒｅｐａｒａｔｉｖｅ  Ｍｅｔｈｏｄｓ  ｏｆ  Ｐｏｌｙｍｅｒ  Ｃｈｅｍｉｓｔｒｙ．２ｎｄ  ｅｄｉｔｉｏｎ，Ｉｎｔｅｒｓｃｉｅｎｃｅ  Ｐｕｂｌｉｓｈｅｒｓ（Ｎｅｗ  Ｙｏｒｋ），１９６８，ｐｐ．２４８〜２５１も参照されたい。一例では、ポリマーは、水溶性反応開始剤を用いて、フリーラジカル共重合によって製造される。好適なフリーラジカル反応開始剤としては、熱反応開始剤、酸化還元対、及び光化学反応開始剤が挙げられるが、これらに限定されない。酸化還元及び光化学反応開始剤は、約３０℃（８６°Ｆ）未満の温度で開始される重合プロセスに用いることができる。このような反応開始剤は、一般的に、参照により本明細書に援用されるＫｉｒｋ−Ｏｔｈｍｅｒ  Ｅｎｃｙｃｌｏｐｅｄｉａ  ｏｆ  Ｃｈｅｍｉｃａｌ  Ｔｅｃｈｎｏｌｏｇｙ，３ｒｄ  ｅｄｉｔｉｏｎ，Ｊｏｈｎ  Ｗｉｌｅｙ  ＆  Ｓｏｎｓ（Ｎｅｗ  Ｙｏｒｋ），Ｖｏｌ．１３，ｐｐ．３５５〜３７３（１９８１）に記載されている。３０℃以下でラジカルを提供し得る典型的な水溶性反応開始剤としては、過硫酸カリウム／硝酸銀、及びアスコルビン酸／過酸化水素等の酸化還元対が挙げられる。一例では、方法は、４０℃（１０４°Ｆ）超で実施される重合プロセスにおいて熱反応開始剤を利用する。４０℃（１０４°Ｆ）以上でラジカルを提供し得る水溶性反応開始剤を用いてよい。これらとしては、過酸化水素、過硫酸アンモニウム、及び２，２’−アゾビス（２−アミジノプロパン）ジヒドロクロリドが挙げられるが、これらに限定されない。一例では、水溶性出発モノマーは、反応開始剤として２，２’−アゾビス（２−アミジノプロパン）ジヒドロクロリドを用いて６０℃（１４０°Ｆ）の水性アルコール溶媒中で重合される。溶媒は、重合反応媒体がゲル化するのを防ぐために、典型的に、少なくとも約１０体積％のアルコールを含有する。このような反応において使用するための好適なアルコールとしては、メタノール、エタノール、イソプロパノール、及びブタノール等の低分子量アルコールが挙げられる。
【００８９】
別の技術は、両方とも参照により本明細書に援用される、米国特許第３，３１７，３７０号（Ｋｅｋｉｓｈ、１９６７年５月２日発行）、及び米国特許第３，４１０，８２８号（Ｋｅｋｉｓｈ、１９６８年１１月１２日発行）に記載されているような溶液重合である。このようなプロセスに従って、アクロレイン又は他のアルデヒド性モノマーは、非求核、水溶性、窒素−複素環式重合性モノマー及び酸化還元反応開始剤系と共重合する。次いで、コポリマーを水溶性アミン又は四級アミンと反応させることによって、コポリマーをカチオン性にする。有用な四級アミンを含むアミンとしては、一級、二級、又は三級アミン、例えば、エチレンジアミン、ジエチレントリアミン、トリエチレンテトラミン、テトラエチレンペンタミン、又は前述のいずれかの部分的若しくは完全に四級化された誘導体、ヒドラジド及びその四級体、例えば、ベタインヒドラジドクロリド、Ｎ−Ｎ−ジメチルグリシンヒドラジド、非対称ジメチルヒドラジド、ポリマー、例えば、尿素とポリアルキレンポリアミンとの反応によって形成されるもの等、グアニジン、ビグアニド、グアニルウレア、モノ及びポリヒドロキシポリアミン、並びにこれらの四級体等が挙げられるが、これらに限定されない。この乳化共重合技術を用いる場合、本明細書に提供する範囲内に分子量を制御する必要がある。
【００９０】
一例では、本発明に係るポリマーを製造する方法は、
ｉ．以下からなる群から選択される２以上のモノマー単位を提供する工程と：
ａ．非イオン性モノマー単位；
ｂ．アニオン性モノマー単位；
ｃ．カチオン性モノマー単位；
ｄ．双極性モノマー単位；及び
ｅ．これらの混合物；
ｉｉ．本明細書に記載する汚れ吸着試験方法に従って測定したとき、少なくとも３８ｍｇの汚れ吸着値を示すポリマーが生成されるように前記２以上のモノマー単位を重合させる工程とを含む。一例では、重合工程は、２以上のモノマー単位又はそれらが由来するモノマーと水とを混合して、モノマー溶液を形成する工程と、前記モノマーを重合させてポリマー溶液を形成する工程とを含む。モノマー溶液及び／又はポリマー溶液は、脱酸素されてもよい。更に、モノマー溶液及び／又はポリマー溶液は、６０℃等の少なくとも２５℃の温度に供して（加熱して）もよい。ポリマーを製造するのに用いられる温度は、本発明に係るポリマーが生成される限り、任意の好適な温度であってよい。モノマー溶液及び／又はポリマー溶液は、反応条件に依存して、モノマー単位をポリマーに重合させるのに十分な時間、例えば、少なくとも１０分間及び／又は少なくとも１８時間、このような温度に供してよい。フリーラジカル反応開始剤等の反応開始剤をモノマー溶液及び／又はポリマー溶液に添加して、モノマー溶液中のモノマー単位（モノマー）を重合させて、本発明のポリマーを生成することができる。ポリマーを製造するために用いられるフリーラジカル反応開始剤の濃度は、本発明に係るポリマーが生成される限り、任意の好適な濃度であってよい。ポリマーを製造するために用いられる様々なモノマー単位（モノマー）の濃度は、本発明に係るポリマーが生成される限り、任意の好適な濃度であってよい。
【００９１】
非限定的な合成例
試料調製
反応開始剤溶液の調製
１０ｍＬの水を、１グラムの２，２’−アゾビス（２−メチルプロピオンアミジン）ジヒドロクロリド（Ｗａｋｏ  Ｃｈｅｍｉｃａｌｓから入手可能）（本明細書ではＶ−５０と呼ぶ）と共にフラスコに添加する。この溶液をアルゴンガスでスパージして、酸素を除去する。
【００９２】
モノマーの調製
２−ヒドロキシ−Ｎ1−（３−（２−（（３−メタクリルアミドプロピル）ジメチルアンモニオ）−アセトアミド）プロピル）−Ｎ1，Ｎ1，Ｎ3，Ｎ3，Ｎ3−ペンタメチルプロパン−１，３−ジアミニウムクロリド（本明細書ではＴＱと呼ぶ）の合成。
機械的撹拌機、ガス注入口、冷却器、及び温度計を備えるジャケット付丸底フラスコに、３４０．６グラムのジメチルアミノプロピルメタクリルアミド（ＤＭＡＰＭＡ、Ｓｉｇｍａ−Ａｌｄｒｉｃｈから入手可能）、２３８．８グラムのメチルクロロアセテート（Ｓｉｇｍａ−Ａｌｄｒｉｃｈから入手可能）、０．５ｇの４−メトキシフェノール（Ｓｉｇｍａ−Ａｌｄｒｉｃｈから入手可能）、及び４２３グラムのメタノール（Ｓｉｇｍａ−Ａｌｄｒｉｃｈから入手可能）を添加する。丸底フラスコを７０℃で５時間加熱する。この反応物を室温まで冷却し、次いで、０．５グラムの４−メトキシフェノール（Ｓｉｇｍａ−Ａｌｄｒｉｃｈから入手可能）及び２２５グラムのジメチルアミノプロピルアミン（Ｓｉｇｍａ−Ａｌｄｒｉｃｈから入手可能）を２時間かけて均等に添加する。２時間後、反応物を２時間かけて６５℃まで加熱し、その後、真空下で５０℃にてメタノールを留去する。これに、６９０グラムの（３−クロロ−２−ヒドロキシプロピル）トリメチルアンモニウムクロライド（Ｓｉｇｍａ−Ａｌｄｒｉｃｈから６０％水溶液として入手可能）を添加する。温度を２時間、６５〜７０℃で維持する。これら２時間の間、メタノールを除去し、水を添加して、５５重量％水溶液を作製する。更に１時間６５〜７０℃の水中で反応を継続して、ＴＱモノマーを得る。
【００９３】
３−（（３−メタクリルアミドプロピル）ジメチルアンモニオ）プロパン−１−スルホナート（本明細書ではＳＺと呼ぶ）の合成
丸底フラスコに、２６．４グラムの無水アセトニトリル（Ｓｉｇｍａ−Ａｌｄｒｉｃｈから入手可能）及び１５．５グラムのプロパンスルトン（Ｓｉｇｍａ−Ａｌｄｒｉｃｈから入手可能）を添加し、これを３０分間撹拌する。３０分間後、５６．５グラムのアセトニトリル中２５．６グラムのＤＭＡＰＭＡ溶液を添加する。混合物を撹拌し、３５℃まで加温する。白色の沈殿物が速やかに形成される。白色の沈殿物がバルクの体積を占めたら、液体をデカントする。固体をアセトニトリルで１回洗浄し、再度、デカントによって液体を除去する。次いで、固体を２ｘ体積のジエチルエーテルで洗浄する。次いで、これらを漏斗で濾過し、大量のジエチルエーテルで洗浄する（濾過を介する）。ＮＭＲ構造は、標的分子であるＳＺと一致する。
【００９４】
Ｎ−（カルボキシメチル）−３−メタクリルアミド−Ｎ，Ｎ−ジメチルプロパン−１−アミニウムクロリド（本明細書ではＣＺと呼ぶ）の合成。
丸底フラスコに、１６．５グラムのメチルブロモアセテート（Ｓｉｇｍａ−Ａｌｄｒｉｃｈから入手可能）、７４グラムのテトラヒドロフラン（ＴＨＦ、Ｓｉｇｍａ−Ａｌｄｒｉｃｈから入手可能）、及び１６．５グラムのＤＭＡＰＭＡを添加する。溶液を２５℃で１６時間撹拌し、次いで、撹拌を止める。沈降後、ＴＨＦの上層を廃棄する。下層を５０ｍＬのヘキサン（Ｓｉｇｍａ−Ａｌｄｒｉｃｈから入手可能）で２回洗浄すると、粘稠な物質になる。次いで、物質を１５ｍＬのメタノール（Ｓｉｇｍａ−Ａｌｄｒｉｃｈから入手可能）に溶解させ、１５０ｍＬのジエチルエーテル（Ｓｉｇｍａ−Ａｌｄｒｉｃｈから入手可能）に沈殿させる。粘稠な半固体になるまで、沈殿物をジエチルエーテルで数回洗浄する。次いで、それを室温で高真空下で一晩乾燥させる。ＮＭＲ解析用に少量取り出す。中間体の残部を、次の工程まで、塩化カルシウムを収容しているガラス製のデシケータに入れる。
【００９５】
上記で得られた３．３グラムの中間体を１０ｍＬの脱イオン水に溶解させ、２．７ｍＬ／分で直径２．５ｃｍのガラスカラム中の５０ｍＬのＤｏｗｅｘ  Ｍａｒａｔｈｏｎ  Ａ水酸化物交換樹脂（ＶＷＲ  Ｓｃｉｅｎｔｉｆｉｃから入手可能）からなるカラムに通す。溶出液を回収し、１３ｍＬの１Ｎ塩酸（Ｓｉｇｍａ−Ａｌｄｒｉｃｈから入手可能）を添加する。室温で真空下にて水を乾燥させる。次いで、サンプルを室温で高真空下にて一晩乾燥させる。物質を真空から除去し、ＮＭＲ解析用に少量を取り出す。２．７１ｇの脱イオン水を物質に添加して、最終生成物であるＣＺを形成し、これを水溶液として保存する。
【００９６】
ポリマーの調製
反応容器に、以下の表１の実施例に記載の量のモノマーと４５６ｇの水とを添加する。モノマー、アクリルアミド（本明細書ではＡＡＭと呼ぶ）、アクリル酸（本明細書ではＡＡと呼ぶ）、ジアリルジメチルアンモニウムクロリド（本明細書ではＤＡＤＭＡＣと呼ぶ）、２−カルボキシエチルアクリレート（本明細書ではＣＥＡと呼ぶ）、２−アクリルアミド−２−メチルプロパンスルホン酸（本明細書ではＡＭＰＳと呼ぶ）及び［３−（メチアクリロイルアミノ）プロピル］トリメチルアンモニウムクロリド（本明細書ではＭＡＰＴＡＣと呼ぶ）は、全てＳｉｇｍａ  Ａｌｄｒｉｃｈから入手可能である。ＭＡＰＴＡＣは、５０％  ｗ／ｗ溶液として用いられる。ＴＱ、ＳＺ、及びＣＺは、上記で調製した通り用いられる。反応容器を窒素でスパージして系から酸素を除去し、窒素雰囲気を容器内で維持する。反応容器及び内容物を６０℃の温度まで加熱する。
【００９７】
内容物が６０℃に達したら、上記の通り調製したＶ−５０の反応開始剤溶液１ｍＬを１０％溶液として添加する（０．０５６２ｇのＶ−５０（未希釈）を用いる実施例１．１７を除く）。反応を４８時間６０℃で維持する。
【００９８】
以下の表は、製造される本発明のポリマーの非限定的な実施例について記載する。
【００９９】
【表１】
2014525507.tif 000002
【０１００】
【表２】
2014525507.tif 000003
【０１０１】
【表３】
2014525507.tif 000004
【０１０２】
【表４】
2014525507.tif 000005
*  Ｍｉｒａｐｏｌ（登録商標）ＨＳＣ  ３００は、Ｒｈｏｄｉａ  Ｓ．Ａ．（Ｐａｒｉｓ，Ｆｒａｎｃｅ）より入手した。
【０１０３】
【表５−１】
2014525507.tif 000006
【０１０４】
【表５−２】
2014525507.tif 000007
【０１０５】
【表５−３】
2014525507.tif 000008
【０１０６】
【表５−４】
2014525507.tif 000009
*  Ｍｉｒａｐｏｌ（登録商標）ＨＳＣ  ３００は、Ｒｈｏｄｉａ  Ｓ．Ａ．（Ｐａｒｉｓ，Ｆｒａｎｃｅ）より入手した。
【０１０７】
試験方法
固形分パーセントの測定
空の計量鍋（タブ付のＶＷＲ使い捨てアルミニウム波状皿、ＶＷＲカタログ番号２５４３３−０１０；又は等価な鍋）を±０．１ｍｇ以内まで計量する（重量鍋）。ポリマー溶液、例えば、上記で調製したポリマー溶液のアリコート、２．５±０．５グラムを鍋に入れ、±０．１ｍｇ以内まで計量する（重量鍋+ホ゜リマー溶液）。鍋及びポリマー溶液を、蓋をしていない８０℃の換気オーブンに１２時間入れる。室温に冷却した後、次いで、鍋及びポリマー固体を±０．１ｍｇ以内まで計量する（重量鍋+ホ゜リマー固体）。固形分パーセントを以下の通り計算する：
【０１０８】
【数１】
2014525507.tif 000010
【０１０９】
０．０２％ポリマー溶液の調製
表２に記載する量を用いて、上で調製したポリマー溶液を脱イオン水で０．０２固形分パーセントに希釈する必要がある、又は０．０２固形分パーセント超である任意の他のポリマー溶液を試験する場合、以下の等式を用いて脱イオン水で０．０２固形分パーセントに希釈する必要がある：
【０１１０】
【数２】
2014525507.tif 000011
【０１１１】
ポリマー溶液が０．０２固形分パーセント未満である場合、希釈の必要はない。
【０１１２】
希釈溶液を保持するのに十分な大きさの受容容器の風袋をはかる。所望の量の元のポリマー溶液を受容容器に添加し、（溶液のみの）重量を±１ｍｇ以内まで記録する（重量ホ゜リマー溶液）。次いで、ポリマー溶液を脱イオン水で０．０２％に希釈し、その重量を±０．０１ｇ以内までを記録する（重量ホ゜リマー溶液+水）。希釈溶液に蓋をし、使用前に時々撹拌しながら２４時間放置して、ポリマーを確実に溶解させる。濃度を以下の通り計算する：
【０１１３】
【数３】
2014525507.tif 000012
【０１１４】
ポリマー分子量の決定
ポリマーの分子量は、ＧＰＣ  ＳＥＣ／ＭＡＬＳによって求める。ＨＰＬＣは、室温で２つの線状μＳｔｙｒａｇｅｌ  ＨＴカラムのバンクを備える自動注入器を有するＷａｔｅｒｓ  Ａｌｌｉａｎｃｅ  ２６９５  ＨＰＬＣである。流速は、１．０ｍＬ／分であり、移動相は、０．１％（重量／体積）ＬｉＢｒを含むジメチルスルホキシド（ＤＭＳＯ）である。検出器は、トルエンで較正し、移動相において２５Ｋデキストランを用いて正規化したＷｙａｔｔ  Ｄａｗｎ  ＥＯＳ光散乱検出器、及び３０℃のＷｙａｔｔ  Ｏｐｔｉｌａｂ  ｒＥＸ屈折率検出器である。
【０１１５】
分析用のサンプルを１〜５ｍｇ／ｍＬの範囲の既知の濃度で調製する。サンプルを、０．２μｍのポリプロピレンメンブレンフィルタを用いて濾過する。注入体積は、１００μＬである。ＡＳＴＲＡ  ５．３．４．１４を用いてデータを収集及び分析する。ｄｎ／ｄｃの値を、１００％の質量回復を想定したＲＩ追跡から計算する。数平均分子量及び多分散指数を計算し、報告する。
【０１１６】
処理された物品の調製
７．６２ｃｍ×１０．２ｃｍ（３インチ×４インチ）のダイカッターを用いて、市販製品（説明については以下を参照されたい）の直線状の７．６２ｃｍ×１０．２ｃｍ（３．００インチ×４．００インチ）の片を得、ハンドシートの場合は１９ｇｓｍ〜３３ｇｓｍ、紙タオル、紙ナプキン、ワイプ、スポンジ、モップから取り外されるフロアシート、並びに他の多層洗浄系の洗浄（表面接触）基材及び／又は非表面接触基材の場合は１００ｇｓｍと等しいかそれ以下、チーズクロス、綿パッド、及び布地等の主に綿のサンプルの場合は１５０ｇｓｍと等しいかそれ以下の坪量を有するサンプルを得る（この範囲外のサンプルは廃棄する）。紙タオルの場合、紙タオルを固定するために一般的に用いられる糊が混入している場合があるので、少なくとも最初と最後の５枚のタオルを廃棄する。タオル間のミシン目が幅１０．２ｃｍ（４インチ）の切り口に対して垂直に存在するように、紙タオル試料を切断する。紙タオル試料を、切れ目のないように切断する。ナプキン試料を、最初にナプキンを展開することなく切断して、サンプルの元の厚さを維持する。モップ及び他の多層洗浄系の場合、洗浄される床又は表面に接触する基材を取り外し、試験試料として用いる。この基材が疎水性である場合、（様々なｓｇｍの）次の隣接層を床基材と組合せて用いてもよい。Ｓｗｉｆｆｅｒ  ＷｅｔＪｅｔ  Ｐａｄ  Ｒｅｆｉｌｌｓを外縁部に沿って切り開く。トップシート基材及び隣接するコア層を廃棄し、フロアシート基材及び隣接するコア層を用いる。Ｃｌｏｒｏｘ  Ｒｅａｄｙ  Ｍｏｐ  Ａｂｓｏｒｂｅｎｔ  Ｍｏｐｐｉｎｇ  Ｐａｄｓも外縁部に沿って切り開く。フロアシート基材を除く全ての他の層を廃棄する。スポンジを除き、予め湿らせた任意の試料をまず空気乾燥させた後、切断する。スポンジの場合、スポンジをわずかに湿らせ、厚み２．５に設定したＢｅｒｋｅｒ  Ｄｅｌｉ  Ｓｌｉｃｅｒ（モデル８２３  Ｅ、Ｓｏｕｔｈ  Ｂｅｎｄ，Ｉｎｄｉａｎａ）を用いてスライスした後、７．６２ｃｍ×１０．２ｃｍ（３インチ×４インチ）の矩形に打ち抜く（２１℃±１℃（７０°Ｆ±２°Ｆ）の温度及び相対湿度５０％±２％で少なくとも２時間、好ましくは一晩コンディショニングした後０．５８ｇ±０．１５ｇの重量という結果になる）。全ての試料を、任意の縁部から少なくとも１．２７ｃｍ（０．５インチ）の試験材料の一部から得る。
【０１１７】
上述の試料に、ボールペン又は同等のマーカーを用いて試料名を記載する。試料を、２１℃±１℃（７０°Ｆ±２°Ｆ）及び相対湿度５０％±２％で少なくとも２時間、好ましくは一晩コンディショニングする。コンディショニング後、コンディショニング条件を維持しながら各試料を±１０ｍｇ以内まで計量する（重量基材）。残りの作業は、２３℃±２℃（７３°Ｆ±３．５°Ｆ）の温度及び相対湿度＜７０％で実験室にて行う。試料を格子（６０．３３ｃｍ×１２１．３ｃｍ（２３．７５インチ×４７．７５インチ）ポリスチレン軽量パネル、Ｐｌａｓｋｏｌｉｔｅ，Ｉｎｃ．，Ｃｏｌｕｍｂｕｓ，Ｏｈｉｏ製、Ｈｏｍｅ  Ｄｅｐｏｔからモデル番号１４２５００５Ａとして入手可能；又は同等の格子）上に置く。
【０１１８】
試料が前処理されている場合、任意のポリマー溶液又は水を更に添加することなく試験してよい。したがって、試料を単に７．６２ｃｍ×１０．２ｃｍ（３インチ×４インチ）の片に切断する。
【０１１９】
試料をポリマー溶液で前処理していない場合、上記の通り調製した０．０２固形分パーセントのポリマー溶液合計３．８ｍＬ（必要に応じて過飽和を避けるために１〜４回に分けて）で処理するか、又は試験されるポリマー溶液の固形分が０．０２固形分パーセント未満である場合、（必要に応じて過飽和を避けるために１〜４回に分けて）各試料に添加されるポリマー溶液の総量は、以下の等式によって決定される：
【０１２０】
【数４】
2014525507.tif 000013
【０１２１】
次いで、ポリマー溶液を試料の上面（処理した面）にのみ塗布する。処理と処理との間に、試料を部分的に乾燥させるための時間（少なくとも１．５時間）を置く。ポリマー溶液を全て塗布した後、試料を格子上で少なくとも４時間、典型的には一晩放置して空気乾燥させる。
【０１２２】
ポリマーのみによって示される汚れ吸着値を評価するとき、ハンドシートを基材として用いる。
Ａ．Ｓｃｏｔｔ  Ｐａｐｅｒ  Ｔｏｗｅｌｓ  Ｍｅｇａ  Ｒｏｌｌ  Ｃｈｏｏｓｅ−ａ−Ｓｉｚｅ、Ｋｉｍｂｅｒｌｙ−Ｃｌａｒｋ，Ｎｅｅｎａｈ、Ｗｉｓｃｏｎｓｉｎ製（６ロール、１ロール当たり１０２枚の紙タオル、１枚重ね、２７．９ｃｍ×１８．５ｃｍ（１１．０インチ×７．３インチ）、Ｗａｌｍａｒｔで入手可能）。
Ｂ．Ｂｏｕｎｔｙ  Ｐａｐｅｒ  Ｔｏｗｅｌ  Ｗｈｉｔｅ、Ｐｒｏｃｔｅｒ  ＆  Ｇａｍｂｌｅ，Ｃｉｎｃｉｎｎａｔｉ，Ｏｈｉｏ製（１ロール、１ロール当たり５２枚のシート、２枚重ね、２７．９ｃｍ×２７．９ｃｍ（１１インチ×１１インチ）、Ｗａｌｍａｒｔで入手可能）。
Ｃ．Ｋｌｅｅｎｅｘ  Ｖｉｖａ  Ｐａｐｅｒ  Ｔｏｗｅｌ  Ｗｈｉｔｅ  Ｂｉｇ  Ｒｏｌｌ、Ｋｉｍｂｅｒｌｙ−Ｃｌａｒｋ，Ｎｅｅｎａｈ  Ｗｉｓｃｏｎｓｉｎ製（１ロール、５９シート、１枚重ね、２７．９ｃｍ×２６．４ｃｍ（１１インチ×１０．４インチ）、Ｗａｌｍａｒｔで入手可能）。
Ｄ．Ｂｏｕｎｔｙ  Ｑｕｉｌｔｅｄ  Ｎａｐｋｉｎｓ  Ｗｈｉｔｅ、Ｐｒｏｃｔｅｒ  ＆  Ｇａｍｂｌｅ，Ｃｉｎｃｉｎｎａｔｉ，Ｏｈｉｏ製（１パック、２２０枚のナプキン、１枚重ね、３０．７ｃｍ×３０．５ｃｍ（１２．１インチ×１２インチ）、Ｗａｌｍａｒｔで入手可能）。
Ｅ．Ｓｗｉｆｆｅｒ  Ｓｗｅｅｐｅｒ  Ｗｅｔ  Ｍｏｐｐｉｎｇ  Ｒｅｆｉｌｌｓ、Ｐｒｏｃｔｅｒ  ＆  Ｇａｍｂｌｅ，Ｃｉｎｃｉｎｎａｔｉ，Ｏｈｉｏ製（１２枚の湿ったモップクロス、２５．４ｃｍ×２０．３ｃｍ（１０インチ×８インチ）、Ｗａｌｍａｒｔで入手可能）。
Ｆ．Ｓｗｉｆｆｅｒ  ＷｅｔＪｅｔ  Ｐａｄ  Ｒｅｆｉｌｌｓ、Ｐｒｏｃｔｅｒ  ＆  Ｇａｍｂｌｅ，Ｃｉｎｃｉｎｎａｔｉ，Ｏｈｉｏ製（２４枚のクリーニングパッド、Ｗａｌｍａｒｔで入手可能）。
Ｇ．Ｃｌｏｒｏｘ  Ｒｅａｄｙ  Ｍｏｐ  Ａｂｓｏｒｂｅｎｔ  Ｍｏｐｐｉｎｇ  Ｐａｄｓ、Ｔｈｅ  Ｃｌｏｒｏｘ  Ｃｏｍｐａｎｙ，Ｏａｋｌａｎｄ，Ｃａｌｉｆｏｒｎｉａ製（１６枚のリフィルパッド、２１．６ｃｍ×２９．２ｃｍ（８．５インチ×１１．５インチ）、Ｗａｌｍａｒｔで入手可能）。
Ｈ．Ｏ−Ｃｅｌ−Ｏ  Ｓｐｏｎｇｅ、３Ｍ製（３個のスポンジ、１４．９ｃｍ×７．６２ｃｍ×２．２９ｃｍ（５．９インチ×３．０インチ×０．９インチ）、Ｗａｌｍａｒｔで入手可能）。
Ｉ．Ｌｙｓｏｌ  Ｄｉｓｉｎｆｅｃｔｉｎｇ  Ｗｉｐｅｓ  Ｃｉｔｒｕｓ  Ｓｃｅｎｔ、Ｒｅｃｋｉｔｔ  Ｂｅｎｃｋｉｓｅｒ製（３５枚のウェットワイプ、１７．８ｃｍ×２０．３ｃｍ（７インチ×８インチ）、Ｗａｌｍａｒｔで入手可能）。
Ｊ．Ｃｌｏｒｏｘ  Ｄｉｓｉｎｆｅｃｔｉｎｇ  Ｗｉｐｅｓ  Ｌｅｍｏｎ  Ｆｒｅｓｈ、Ｔｈｅ  Ｃｌｏｒｏｘ  Ｃｏｍｐａｎｙ，Ｏａｋｌａｎｄ，Ｃａｌｉｆｏｒｎｉａ製（３５枚のウェットワイプ、１７．８ｃｍ×２０．３ｃｍ（７インチ×８インチ）、Ｗａｌｍａｒｔで入手可能）。
Ｋ．Ｍｒ．Ｃｌｅａｎ  Ｗｉｐｅ  Ｍｕｌｔｉ−Ｓｕｒｆａｃｅ  Ｗｉｐｅｓ、Ｐｒｏｃｔｅｒ  ＆  Ｇａｍｂｌｅ，Ｃｉｎｃｉｎｎａｔｉ，Ｏｈｉｏ製（６２枚の予湿潤ワイプ、１７．８ｃｍ×２０．３ｃｍ（７インチ×８インチ）、ｈｔｔｐ：／／ｗｗｗ．ａｍａｚｏｎ．ｃｏｍ／Ｍｒ−Ｃｌｅａｎ−Ｍｕｌｔｉ−ｓｕｒｆａｃｅ−Ｄｉｓｉｎｆｅｃｔｉｎｇ−６２−Ｃｏｕｎｔ／ｄｐ／Ｂ０００ＵＤ０９ＪＯで入手可能）。
Ｉ．Ｗｉｎｄｅｘ  Ｏｒｉｇｉｎａｌ  Ｇｌａｓｓ  ＆  Ｓｕｒｆａｃｅ  Ｗｉｐｅｓ、ＳＣ  Ｊｏｈｎｓｏｎ  ＆  Ｓｏｎ，Ｒａｃｉｎｅ，Ｗｉｓｃｏｎｓｉｎ製（２８枚の予湿潤ワイプ、１７．８ｃｍ×２５．４ｃｍ（７インチ×１０インチ）、Ｗａｌｍａｒｔで入手可能）。
Ｍ．Ｐａｍｐｅｒｓ  Ｓｅｎｓｉｔｉｖｅ  Ｂａｂｙ  Ｗｉｐｅｓ、Ｐｒｏｃｔｅｒ  ＆  Ｇａｍｂｌｅ，Ｃｉｎｃｉｎｎａｔｉ，Ｏｈｉｏ製（１タブ、６４枚のワイプ、１７．８ｃｍ×１７．８ｃｍ（７インチ×７インチ）、Ｗａｌｍａｒｔで入手可能）。
Ｎ．Ｈｕｇｇｉｅｓ  Ｓｅｎｓｉｔｉｖｅ  Ｂａｂｙ  Ｗｉｐｅｓ、Ｋｉｍｂｅｒｌｙ−Ｃｌａｒｋ，Ｎｅｅｎａｈ，Ｗｉｓｃｏｎｓｉｎ製（１タブ、６４枚のワイプ、１９．６ｃｍ×１７．０ｃｍ（７．７インチ×６．７インチ）、Ｗａｌｍａｒｔで入手可能）。
Ｏ．Ｃｌｏｒｏｘ  Ｈａｎｄｉ  Ｗｉｐｅｓ、Ｔｈｅ  Ｃｌｏｒｏｘ  Ｃｏｍｐａｎｙ，Ｏａｋｌａｎｄ，Ｃａｌｉｆｏｒｎｉａ製（６枚のワイプ、５３．３ｃｍ×２７．９ｃｍ（２１インチ×１１インチ）、Ｋｒｏｇｅｒｓで入手可能）。
Ｐ．Ｓｈｏｕｔ  Ｃｏｌｏｒ  Ｃａｔｃｈｅｒ、ＳＣ  Ｊｏｈｎｓｏｎ  ＆  Ｓｏｎ，Ｒａｃｉｎｅ，Ｗｉｓｃｏｎｓｉｎ製（２４シート、２４．９ｃｍ×１１．９ｃｍ（９．８インチ×４．７インチ）、Ｗａｌｍａｒｔで入手可能）。
Ｑ．ＶＷＲ  ＣｈｅｅｓｅｃｌｏｔｈＷｉｐｅｒｓ、Ｆｉｓｈｅｒ  Ｓｃｉｅｎｔｉｆｉｃ製（１００％綿、白、２００枚のパッケージ、１０．２ｃｍ×１０．２ｃｍ（４インチ×４インチ）、ＶＷＲ番号２１９１０−１０７で入手可能）。
Ｒ．ＶＷＲ  Ｃｏｔｔｏｎ  Ｐａｄ、ＶＷＲ  Ｉｎｔｅｒｎａｔｉｏｎａｌにより販売（１００％綿、１００枚のパッケージ、１０．２ｃｍ×１０．２ｃｍ（４インチ×４インチ）、ＶＷＲ番号２１９０２−９８５で入手可能）。
Ｓ．Ｍａｉｎｓｔａｙｓ  Ｆｌｏｕｒ  Ｓａｃｋ  Ｔｏｗｅｌｓ、Ｗａｌｍａｒｔにより販売（１００％綿、白、５パック、７１．１ｃｍ×７３．７ｃｍ（２８インチ×２９インチ）、Ｗａｌｍａｒｔで入手可能）。
Ｔ．ハンドシート−以下の通り調製する。
【０１２３】
ハンドシートの調製−ポリマー等の材料の汚れ吸着特性を試験するために、ハンドシートを以下のように調製し、次いで、上記汚れ吸着試験方法において用いる。
【０１２４】
ハンドシートは、繊維性構造体の手製の試料である。ハンドシートは、以下の手順を用いて、標的坪量は２６．８ｇ／ｍ2であるが、１９ｇ／ｍ2以上且つ３３ｇ／ｍ2以下で調製される。
【０１２５】
ａ．パルプの調製−Ｎｏｒｔｈｅｒｎ  Ｓｏｆｔｗｏｏｄ  Ｋｒａｆｔ（ＮＳＫ）パルプのパルプスラリーを以下の通り調製する。±０．０００２ｇまで計量できる化学天秤を用いて、３０ｇのＮＳＫ乾燥ラップ（パルプ）を量り分ける。ＮＳＫ乾燥ラップの重量を記録する。このパルプについて、完全乾燥パルプの割合又は稠度を記録する。２３℃±２℃のＣｉｔｙ  ｏｆ  Ｃｉｎｃｉｎｎａｔｉ，Ｏｈｉｏ  Ｗａｔｅｒ（又は以下の特性を有する等価物：合計硬度＝ＣａＣＯ3として１５５ｍｇ／Ｌ；カルシウム含量＝３３．２ｍｇ／Ｌ；マグネシウム含量＝１７．５ｍｇ／Ｌ；ホスファート含量＝０．０４６２）５００ｍＬを２０００ｍＬのポリプロピレンビーカーに入れる。水をビーカーに添加した直後、ビーカー内の水に、計量したＮＳＫ乾燥ラップを添加する。ＮＳＫ乾燥ラップを完全に湿らせた後（約５０〜６０秒間）、濡れたＮＳＫ乾燥ラップを取り出し、濡れたＮＳＫ乾燥ラップを約２ｃｍ2かそれ以下の片の小片に手で引き裂く。濡れたＮＳＫ乾燥ラップの小片をビーカー内の水に戻す。濡れたＮＳＫ乾燥ラップを水に少なくとも１時間、典型的には１〜２時間浸漬する。浸漬期間の最後に、商品名７３ー１８パルプ粉砕機としてＴｅｓｔｉｎｇ  Ｍａｃｈｉｎｅｓ，Ｉｎｃ．から市販されているパルプ粉砕機又はその等価物の粉砕機タンクに、ビーカーの内容物（水及びパルプ）を移す。必要に応じて、粉砕機を維持、較正、及び洗浄するために製造業者の説明書に従う。粉砕機は、ＴＡＰＰＩ規格Ｔ−２０５を満たさなければならない。ポリエチレン製の洗浄瓶によって送達される更なるＣｉｔｙ  ｏｆ  Ｃｉｎｃｉｎｎａｔｉ，Ｏｈｉｏ  ｗａｔｅｒ（又は上記の通り等価な水）を用いて、ビーカーに付着している任意の残りのパルプを洗浄し、粉砕機タンクに取り除く。更なるＣｉｔｙ  ｏｆ  Ｃｉｎｃｉｎｎａｔｉ，Ｏｈｉｏ  ｗａｔｅｒ（又は上記の通り等価な水）を粉砕機タンクに添加して、粉砕機タンク中の総体積を合計１５００ｍＬという結果にする。
【０１２６】
次に、パルプ及びＣｉｔｙ  ｏｆ  Ｃｉｎｃｉｎｎａｔｉ，Ｏｈｉｏ  ｗａｔｅｒ（又は上記の通り等価な水）（２３℃±２℃）を収容している粉砕機タンクを、粉砕機の台に置き、粉砕機のシャフト及び羽根の下に配置する。粉砕機タンクを、粉砕機の台上の所定の位置にしっかりと固定する。羽根を製造業者の説明書に従って所定の位置まで下げ、固定する。粉砕機タンクの蓋を粉砕機タンクの所定の位置に置く。時限付のスイッチ出口を備える間隔タイマを正確に１０分間に設定する。粉砕機を作動させ、正確に１０分間動作した後自動的にアラームが鳴り、粉砕機が停止するように設定したアラームを備えるタイマーをスタートさせる。アラームを切る。１０分間の動作が終了した後、１時間以内に粉砕機内でパルプスラリー（pulp slurry）（パルププラスＣｉｔｙ  ｏｆ  Ｃｉｎｃｉｎｎａｔｉ，Ｏｈｉｏ  ｗａｔｅｒ（又は上記の通り等価な水））を用いる。ハンドシートを作製するために用いる前に、パルプスラリーを１時間超放置してはならない。
【０１２７】
ｂ．パルプの調合処理−パルプスラリーを上記の通り粉砕機タンク内で調製した後、パルプスラリーを、以下の通りＡｄｉｒｏｎｄａｃｋ  Ｍａｃｈｉｎｅ  Ｃｏｒｐｏｒａｔｉｏｎから市販されている、Ｎｏｂｌｅ  ａｎｄ  Ｗｏｏｄハンドシート形成機又はプロポーショナー及びハンドシート形成機等のプロポーショナーにおいて調合処理する。
【０１２８】
１９〜２１Ｌのステンレス鋼タンクを有するプロポーショナーに、Ｃｉｔｙ  ｏｆ  Ｃｉｎｃｉｎｎａｔｉ，Ｏｈｉｏ  ｗａｔｅｒ（又は上記の通り等価な水）を添加して、タンクを約半分（約９〜１０Ｌ）まで充填する。プロポーショナーの撹拌機を作動させ、撹拌機の速度を２３ｒｐｍ±２ｒｐｍに調整して、パルプスラリーを添加した時点で良好な混合を提供する。タンクに添加されるＣｉｔｙ  ｏｆ  Ｃｉｎｃｉｎｎａｔｉ，Ｏｈｉｏ  ｗａｔｅｒ（又は上記の通り等価な水）とパルプスラリーとが均一に混合されることを確認することによって、良好な混合であると定めることができる。次に、タンクに、上で製造したパルプスラリーの完全乾燥パルプ３０ｇの等価物を添加する。パルプスラリーをタンクに添加した後、プロポーショナーの体積目盛を１９Ｌマークに設定する。更にＣｉｔｙ  ｏｆ  Ｃｉｎｃｉｎｎａｔｉ，Ｏｈｉｏ  ｗａｔｅｒ（又は上記の通り等価な水）を添加して、液面をプロポーショナーの溶液指示計器のフックの頂部とほぼ等しくする。
【０１２９】
ｃ．ハンドシートの形成−以下の通り、上記プロポーショナー内に存在するパルプスラリーからハンドシートを作製する。
【０１３０】
ハンドシートは、Ａｄｉｒｏｎｄａｃｋ  Ｍａｃｈｉｎｅ  Ｃｏｒｐｏｒａｔｉｏｎから市販されている３０．５ｃｍ×３０．５ｃｍ（１２”×１２”）のステンレス鋼シート成形型を用いて作製する。まず、シート成形型のデックルボックス（deckle box）における排水弁を開き、デックルボックスから完全に排水する。デックルボックスを洗浄し、混入物のないようにする必要がある。排水弁を閉じ、デックルボックスを開ける。Ｃｉｔｙ  ｏｆ  Ｃｉｎｃｉｎｎａｔｉ，Ｏｈｉｏ  ｗａｔｅｒ（又は上記の通り等価な水）の給水を始め、デックルボックスをあふれさせる。フォーミングワイヤ下に任意の気泡を捕捉しないように、粗いデックルボックスワイヤ上に清浄なフォーミングワイヤ（８４Ｍ  ３５．６ｃｍ×３５．６ｃｍ（１４”×１４”）のポリエステルモノフィラメントプラスチック布、Ａｐｐｌｅｔｏｎ  Ｗｉｒｅ  Ｃｏ．から市販）を置く。気泡が残っている場合、デックルボックスを閉じる前に手で穏やかにワイヤをこすることによって除去する。フォーミングワイヤ下の気泡は、除去されていない場合、ハンドシートに穴を開けたり、ハンドシートを本明細書に記載する試験において用いるのに受容できないものにしたりする。
【０１３１】
フォーミングワイヤを水によって完全に濡らした後、デックルボックスを閉じ、鍵をかけ、デックルボックス内のフォーミングワイヤから水を２１．６ｃｍ（８  １／２”）まで上げる。デックルボックスの内側のマークは、この体積を常に示すために用いなければならない。プロポーショナーのサンプル容器を用いて、２５４３ｍＬのパルプスラリーをプロポーショナーからデックルボックス内の水に添加する。穿孔された金属のデックルボックスプランジャを用いて、パルプスラリーの頂部付近からデックルボックス内のパルプスラリーの底部にプランジャを移動させ、３周期完全に上下させることによってパルプスラリーを均一に分布させる。下方に動かす際、フォーミングワイヤに触れてはいけない。３回目の周期後、プランジャを上げ、（波作用をなくすために）パルプスラリー表面の直下にプランジャプレートを保持しながら２秒間一時停止させ、次いで、ゆっくりと引く。パルプスラリーがデックルボックス内で乱れていないことを確認する。
【０１３２】
デックルボックスのドロップ弁の時限付開放を作動させるためにスイッチを押し下げる。ドロップ弁は、デックルボックスが完全に排水された後自動的に閉まる。大部分のユニットは、約２０〜２５秒で完全に排水される。ドロップ弁を閉じた後、デックルボックスを開け、デックルボックスから繊維マット側を上にしたフォーミングワイヤを慎重に取り出す。直ちに、繊維マットを備えるフォーミングワイヤがその上を通過する真空スロット（３３．０ｃｍ×０．１６ｃｍ（１３”×１／１６”）９０°フレア）に表面を有する真空ボックスの表面（真空ボックステーブル）上に、繊維マット側を上にしたフォーミングワイヤを置く。デックルボックスから真空ボックステーブルへのこの移動中、操作者に隣接するフォーミングワイヤの縁部を同じ相対位置に維持する。
【０１３３】
Ａｓｈｃｒｏｆｔ  Ｉｎｃ．から市販されているＡｓｈｃｒｏｆｔ  Ｖａｃｕｕｍ  Ｇａｕｇｅ  Ｍｏｄｅｌ  １１８９（範囲０〜５０．７９ｋＰａ（０〜１５”Ｈｇ）に従って、１３．５５±１．６９ｋＰａ（４．０±０．５”Ｈｇ）の低レベルの真空ピーク、及び３３．８６±１．６９ｋＰａ（１０．０±０．５”Ｈｇ）の高レベルの真空ピークになるように、真空ボックステーブルの真空弁を設定する。
【０１３４】
真空ボックステーブルに結合している真空ポンプ（５０．０Ｌ／ｓ（１０６ｃｆｍ）で引くＮａｓｈ  Ｈ４ポンプ、モータ−１０ＨＰ、１７４５ｒｐｍ、３Ｐｈ、６０Ｈｚ、ＥＣＭ  Ｉｎｃ．から入手可能）を作動させる。低レベルの真空にする（予真空）。フォーミングワイヤの前縁部（操作者に隣接する縁部）が、真空スロット上に約０．６４〜１．２７ｃｍ（１／４”〜１／２”）延在するように、繊維マット側を上にしたフォーミングワイヤを真空ボックステーブル上に置く。繊維マットを備えるフォーミングワイヤを均一な速度で１±０．３秒真空スロットを横断して引っ張る。真空ゲージは、１３．５５±１．６９ｋＰａ（４．０±０．５”Ｈｇ）をピークとしなければならない。この工程を予真空工程と呼ぶ。
【０１３５】
次に、低レベルの真空を作動させ、高レベル側の真空系を開く。真空スロットの後ろの真空ボックステーブル上に、トランスファーワイヤ（４４Ｍ  ４０．６ｃｍ×３５．６ｃｍ（１６”×１４”）ポリエステルモノフィラメントプラスチック布、Ａｐｐｌｅｔｏｎ  Ｗｉｒｅ  Ｃｏ．から市販、機械方向を示す矢印で印をつけた節玉のある（knobby）側面（シート側）を有する）の節玉のある側を上にして置く。４０．６ｃｍ（１６”）の長さが真空スロットに対して垂直になるように、トランスファーワイヤを真空ボックステーブル上に置く。操作者に隣接しているフォーミングワイヤの縁部を同じ相対位置に維持しながら、慎重に繊維マットを備えるフォーミングワイヤをひっくり返す。トランスファーワイヤの中心に繊維マットを備えるフォーミングワイヤをそっと置いて、トランスファーワイヤの前縁部（操作者に隣接する縁部）が真空スロット上に約０．６４ｃｍ〜１．２７ｃｍ（１／４”〜１／２”）延在するように「サンドイッチ」を形成する。真空スロット上の繊維マットの移動方向は、上記予真空工程中の繊維マットを備えるフォーミングワイヤの移動方向と同一でなければならない。「サンドイッチ」を、均一な速度で１±０．３秒真空スロットを横断して引っ張る。真空スロットは、３３．８６±１．６９ｋＰａ（１０．０±０．５”Ｈｇ）をピークとしなければならない。フォーミングワイヤからトランスファーワイヤまで繊維マットを移動させるこの工程を、移動真空工程と呼ぶ。
【０１３６】
高レベルの真空を閉じ、真空系全体を停止させる。この時点までに、繊維マットはハンドシートになっている。次に、「サンドイッチ」を真空ボックステーブル上に置く。フォーミングワイヤの１つの角部を穏やかに持ち上げ、それを取り除くことによって、ハンドシート及びトランスファーワイヤからフォーミングワイヤを分離して、トランスファーワイヤに付着しているハンドシートを残す。移動真空工程中であるとき、操作者に隣接する布地の縁部をハンドシートと同じ相対位置に維持する。真空スロットを横断する移動方向を示すために、ハンドシートの角部に消えないペン（Ｄｉｃｋ  Ｂｌｉｃｋ  Ａｒｔ  Ｓｕｐｐｌｉｅｓから市販されている水性ペン）で矢印を書く。これは、ハンドシートの機械方向を特定する。
【０１３７】
次に、トランスファーワイヤがドラム乾燥機に隣接し、且つ操作者に隣接するように維持された縁部が最後にはドラム乾燥機に行き着くように、Ａｄｉｒｏｎｄａｃｋ  Ｍａｃｈｉｎｅ  Ｃｏｒｐｏｒａｔｉｏｎから市販されているＥ−１００ドラム乾燥機に、ハンドシートが付着しているトランスファーワイヤを通過させる。ハンドシートがドラム乾燥機に隣接する状態で、ドラム乾燥機にハンドシートが付着しているトランスファーワイヤを再度通過させる。
【０１３８】
乾燥機ドラムを２回目に出た直後、まだ温かい間に、ハンドシートを取り出す。
【０１３９】
形成されるハンドシートの標的坪量は、２６．８ｇ／ｍ2であるが、１９ｇ／ｍ2以上且つ３３ｇ／ｍ2以下が試験に好適である。坪量が１９ｇ／ｍ2未満又は３３ｇ／ｍ2超である場合、パルプの量が少なくなりすぎるか又は多くなりすぎるため、標的坪量は２６．８ｇ／ｍ2であり、１９ｇ／ｍ2以上且つ３３ｇ／ｍ2以下であるハンドシートを製造するためにプロセスを適宜調整する必要がある。
【０１４０】
汚れ溶液の調製
遠心管（ＶＷＲブランドの、平坦な蓋を備える５０ｍＬ超透明超高性能自立遠心管、ＶＷＲカタログ番号８２０１８−０５２；又は等価な管）に試料名を記載し、±１ｍｇ以内まで計量する（重量ハ゛イアル+蓋）。次に、０．１７８４ｇ±０．０００５ｇのモデル汚れ（Ｅｍｐｉｒｉｃａｌ  Ｍａｎｕｆａｃｔｕｒｉｎｇ  Ｃｏ．，７６１６  Ｒｅｉｎｈｏｌｄ  Ｄｒｉｖｅ，Ｃｉｎｃｉｎｎａｔｉ，Ｏｈｉｏ  ４５２３７−３２０８から入手可能なＢｌａｃｋ  Ｔｏｄｄ  Ｃｌａｙ）を計量し（重量添加シタ汚レ）、次に遠心管に入れる。脱イオン水、２５．０ｍＬ±０．２ｍＬを、好適なディスペンサを用いて遠心管にゆっくり添加する。脱イオン水を、モデル汚れから埃が舞い上がるのを防ぐために慎重に遠心管に入れる。埃が舞い上がった場合、管を廃棄し、新たな管を準備する。次に、管を±１ｍｇ以内まで再計量する（重量ハ゛イアル+蓋+分散液）。
【０１４１】
ペトリ皿（ＶＷＲ滅菌ペトリ皿、Ｓｉｍｐｏｒｔ  ｐｌａｓｔｉｃｓ、６０ｍｍ×１５ｍｍ、体積２８ｍＬ、ＶＷＲカタログ番号６０８７２−３０６；又は等価物）に試料名を記載し、並びに±１ｍｇ以内まで計量する（重量皿）。
【０１４２】
汚れ吸着試験方法
７．６２ｃｍ×１０．２ｃｍ（３インチ×４インチ）の試料を、長さ３．８１ｃｍ×幅１０．２ｃｍ（長さ１．５インチ×幅４インチ）になるように、処理された側面を対向させて半分に折り畳む。次に、アコーディオン型（扇子）の折り畳み技術を用いて試料を５回折り畳み、それぞれ幅約１．７０ｃｍ（２／３インチ）の６つの区分を含むサンプルを作製する。モデル汚れ及び水を収容している蓋付遠心管を撹拌／振盪して、水中に汚れを分散させて、汚れ分散液を形成する。次いで、遠心管の蓋を開けて、折り畳まれた試料が、折り畳みが遠心管の長さに平行になるように、遠心管内のモデル汚れ及び水の分散液に完全に浸かるようにする。直ちに管に再度蓋をし、６０±１秒間、ＷＳ  １８０度振盪器内で振盪した。ＷＳ  １８０度振盪器（Ｇｌａｓ−Ｃｏｌ番号０９９ＡＷＳ１８０１２；又は等価な振盪器）を、試料が１秒毎に１６０〜１７０度反転するように設定する（５０％速度）。
【０１４３】
振盪後、折り畳まれた試料を、実験室用ピンセットを用いて慎重にペトリ皿上に取り除く。分散液が全て、元の遠心管又は対応するペトリ皿のいずれかに、確実に維持されるように注意しなければならない。「絞り」動作を用いて試料から分散液を搾り取り、ペトリ皿に回収する（試料が紙タオル、紙ナプキン、ワイプ、モップの床基材、他の多層洗浄系の洗浄（表面接触）基材、又は布地である場合、≧８５％の埃分散液を回収しなければならず、試料がＳｗｉｆｆｅｒ  Ｗｅｔ  Ｊｅｔ  Ｐａｄ、スポンジ、又は綿パッド等の吸収体層を含有するモップ等の吸収体パッドを含有する場合、≧６０％の埃分散液を回収しなければならない）。分散液を試料から除去したら、試料を廃棄する。混合物を回旋させてモデル汚れを水に再分散させた後、残りの分散液を遠心管からペトリ皿に注いで、意図なしにモデル汚れが遠心管に残らないようにする。モデル汚れ／水混合物を収容しているペトリ皿を、±１ｍｇ以内に計量する（重量皿+排水）。次いで、ペトリ皿は、サンプルが乾燥するまで、好ましくは一晩、６０℃のベント式実験室用乾燥オーブンに入れられる。
【０１４４】
試料が乾燥したら、それをオーブンから取り出し、室温まで冷却する（２３℃±２℃（７３°Ｆ±３．５°Ｆ））。乾燥したモデル汚れを収容しているペトリ皿を±１ｍｇ以内まで再計量する（重量皿+乾燥汚レ）。
【０１４５】
計算
ペトリ皿に残る残留モデル汚れの量（質量残留汚レ）を計算するために、以下の等式を用いる：
【０１４６】
【数５】
2014525507.tif 000014
残留モデル汚れは、ｍｇで報告する。
【０１４７】
試料に吸着した汚れ（保持された汚れ）の量を計算するために、以下の等式を用いる：
【０１４８】
【数６】
2014525507.tif 000015
吸着した汚れの量は、ｍｇで報告する。
【０１４９】
保持された汚れの割合（保持された汚れ％）を計算するために、以下の等式を用いる：
【０１５０】
【数７】
2014525507.tif 000016
【０１５１】
４つの複製において試験を実施し、物品について、吸着した汚れの平均量（汚れ吸着値としても知られる）及び保持された汚れの平均割合（保持された汚れ平均％）を計算する。
【０１５２】
電荷密度試験方法
汚れ吸着ポリマー等のポリマーの電荷密度は、ＢＴＧから入手可能なＭｕｔｅｋ  ＰＣＤ−０４粒子電荷検出器又は等価な機器を用いて測定することができる。ＢＴＧによって提供される以下の指針が用いられる。
【０１５３】
０．１％溶液（０．１ｇポリマー＋９９．９ｇ脱イオン水）（サンプル）で開始する。滴定剤の消費に応じて、必要な場合はポリマー含量を増加又は減少させる。多くのポリマー及び／又は添加剤の電荷密度は、溶液のｐＨに依存するので、最後の希釈前に溶液のｐＨを調整する。ここでは、ｐＨ  ４．５を用いる。
１．サンプル２０ｍＬをＰＣＤ測定セル及び挿入ピストンに入れる。
２．測定セルをピストンで押して、サンプルをＰＣＤに入れ、電極を背面に対向させる。それが背面に接触するまで、ガイドに沿ってセルをスライドさせる。
３．ピストンを上方に引き、逆時計回りに回してピストンを所定の位置に固定する。
４．モータのスイッチを入れる。流動電位がタッチパネル上に示される。信号が安定するまで２分間待つ。
５．逆帯電した滴定剤を用いる（例えば、陽性流動電位を有するカチオン性サンプルの場合、アニオン性滴定剤を用いる）。滴定剤は、０．００１Ｎ  ＰＶＳＫ又は０．００１Ｎ  ＰｏｌｙＤＡＤＭＡＣからなり、ＢＴＧから入手可能である。
６．ＢＴＧから入手可能な自動滴定装置を利用する。適切な滴定剤を選択した後、滴定装置を設定して、全ての気泡を確実に一掃するために１０ｍＬを分配することによって管をすすぐ。
７．サンプルの表面の下に管の先端を配置し、滴定を開始する。電位が０ｍＶに達したときに自動的に停止するよう、自動滴定装置を設定する。
８．滴定剤の消費を記録する。理想的には、滴定剤の消費は、０．２ｍＬ〜１０ｍＬでなければならず、そうでない場合は、ポリマー含量を減少又は増加させる。
９．ポリマーサンプルの第２の２０ｍＬのアリコートで滴定を繰り返す。
１０．電荷要求量（溶液）又は電荷要求量（固体）を計算する；
【０１５４】
【数８】
2014525507.tif 000017
ポリマーの電荷要求量（電荷密度）をｍｅｑ／ｇ単位で報告する。
【０１５５】
坪量試験方法
汚れ吸着試験方法において上記の通り直線に切断した７．６２ｃｍ×１０．２ｃｍ（３．００インチ×４．００インチ）の試料の片を、２１℃±１℃（７０°Ｆ±２°Ｆ）及び相対湿度５０％±２％のコンディショニングされた室内で、少なくとも２時間、典型的には一晩コンディショニングする。コンディショニング条件を維持しながら、試料を±１０ｍｇ以内まで計量する（重量基材）。次いで、試料の坪量を以下の通り計算する：
【０１５６】
【数９】
2014525507.tif 000018
【０１５７】
含水量試験方法
物品中に存在する含水量を、以下の含水量試験方法を用いて測定する。
【０１５８】
物品又はその一部分（「サンプル」）を、試験前に少なくとも２４時間、温度約２３℃±２．２℃（７３°Ｆ±４°Ｆ）及び相対湿度５０％±１０％の室内に置く。少なくとも５分の間、更なる重量変化が検出されないときの試料の重量を記録する。この重量をサンプルの「平衡重量」として記録する。次いで、サンプルを、相対湿度約４％である７０℃の乾燥オーブン内に２４時間置き、乾燥させる。２４時間乾燥させた後、乾燥オーブンからサンプルを取り出し、直ちにサンプルを計量する。この重量をサンプルの「乾燥重量」として記録する。試料の含水量を以下のように算出する：
【０１５９】
【数１０】
2014525507.tif 000019
３つの複製についてサンプル中の水分％を平均して、サンプル中の水分％を報告する。
【０１６０】
ＩＩＩ．物品
本開示は、更に、表面（例えば、硬質表面）を洗浄するための洗浄物品に関する。このような物品は、本明細書に記載する汚れ捕捉剤を用いる公知の物品と比べて、本明細書に記載する汚れ吸着試験方法に従って測定したとき、改善された汚れ吸着値を示す、乾燥材料、例えば、乾燥紙タオル、モップ、スポンジ等の乾燥繊維性構造体；又は予め湿らせた液体組成物含有タオル若しくはワイプ若しくはパッドを含んでよい。物品は、汚れ捕捉剤及び／又は洗浄組成物を塗布する又は接触させる物品の全体又は一部を含み得ることが理解される。特定の実施形態では、物品の一部は、例えば、本明細書に記載する汚れ吸着試験方法を介して試験する物品の一部を含む、物品の特定の層又は部分を含み得る。
【０１６１】
特定の実施形態では、物品の少なくとも一部が、本明細書に記載する汚れ吸着試験方法に従って測定したとき、少なくとも７５ｍｇ；特定の実施形態では、約８５ｍｇ以上；特定の実施形態では約１００ｍｇ以上；特定の実施形態では約１２０ｍｇ以上；特定の実施形態では約１４０ｍｇ以上の汚れ吸着値を示し得る。
【０１６２】
一例では、物品は、ウェブを含む。ウェブは、１つ以上の不織布ウェブ及び織布ウェブ、又はこれらの組合せを含み得る。特定の実施形態では、ウェブは、複数のパルプ繊維を含み得る。特定の実施形態では、ウェブは、繊維性構造体を含み得る。
【０１６３】
繊維性構造体の製造プロセスの非限定的な例としては、湿式製紙法等の公知の湿式法、並びにエアレイド製紙法等のエアレイド法が挙げられる。湿式及び／又はエアレイド製紙法及び／又はエアレイド製紙法は、典型的に、湿潤、より具体的には水性媒体、又は乾燥、より具体的には空気等の気体媒体の媒体に懸濁している複数の繊維を含む組成物を調製する工程を含む。湿式法で用いる水性媒体は、繊維スラリーと呼ばれる場合が多い。続いて、繊維組成物を用いて、初期の繊維性構造体が形成されるようにフォーミングワイヤ又はベルトに複数の繊維を付着させ、その後、繊維を合わせて乾燥及び／又は接着させることによって、繊維性構造体を得る。繊維性構造体の更なる加工は、最終繊維性構造体が形成されるように実行され得る。例えば、典型的な製紙法では、最終的な繊維性構造体は、製紙の最後にリールに巻きつけられると共に、その後、最終製品、例えば衛生ティッシュ製品に変換することができる繊維性構造体である。
【０１６４】
繊維性構造体を製造するために用いることができる別の方法は、ポリマー組成物をフィラメントに紡糸し、ベルト上に回収して繊維性構造体を製造するメルトブロー及び／又はスパンボンド法である。一例では、複数の繊維をフィラメントと混合した後、ベルト上に回収してもよく、及び／又は複数の繊維を、フィラメントを含む別の繊維性構造体に付着させてもよい。
【０１６５】
繊維性構造体は、均質であってもよく、機械方向に対して垂直な方向の層であってもよい。積層される場合、繊維性構造体は、少なくとも２層、及び／又は少なくとも３層、及び／又は少なくとも４層、及び／又は少なくとも５層を含んでよい。
【０１６６】
繊維は、典型的には事実上連続していないと考えられる。繊維の非限定的な例としては、木材パルプ繊維、ポリエステル繊維等の合成ステープル繊維が挙げられる。
【０１６７】
繊維は、典型的には事実上連続していないと考えられる。繊維の非限定的な例としては、木材パルプ繊維、ポリエステル繊維等の合成ステープル繊維が挙げられる。
【０１６８】
フィラメントは、典型的には、連続しているか、又は本質的には事実上連続していると考えられる。フィラメントは、相対的に繊維よりも長い。フィラメントの非限定的な例としては、メルトブローン及び／又はスパンボンドフィラメントが挙げられる。フィラメントに紡糸することができる材料の非限定的な例としては、例えば、デンプン、デンプン誘導体、セルロース及びセルロース誘導体、ヘミセルロース、ヘミセルロース誘導体等の天然ポリマー、並びに、ポリビニルアルコールフィラメント及び／又はポリビニルアルコール誘導体フィラメント、及び熱可塑性ポリマーフィラメント、例えば、ポリエステル、ナイロン、ポリオレフィン（例えば、ポリプロピレンフィラメント、及びポリエチレンフィラメント）、及び生分解性又は堆肥にできる熱可塑性繊維、例えば、ポリ乳酸フィラメント、ポリヒドロキシアルカノエートフィラメント、及びポリカプロラクトンフィラメントが挙げられるがこれらに限定されない合成ポリマーが挙げられる。フィラメントは、単成分であっても、二成分フィラメント等多成分であってもよい。
【０１６９】
本開示で有用な製紙用繊維は、木材パルプ繊維として一般的に既知のセルロース繊維を含み得る。適用できる木材パルプとしては、クラフト（Kraft）パルプ、亜硫酸パルプ、及びスルファートパルプ等の化学パルプに加えて、例えば、砕木パルプ、サーモメカニカルパルプ、及び化学的に改質したサーモメカニカルパルプ等の機械パルプが挙げられる。しかし、これから作製されたティッシュシートに触知できる優れた柔軟性を付与することから、化学パルプが好ましい場合がある。落葉樹（以下、「広葉樹材」とも呼ばれる）及び針葉樹（以下、「針葉樹材」とも呼ばれる）の両方に由来するパルプが使用できる。広葉樹繊維及び針葉樹繊維はブレンドすることができ、あるいは、複数の層に堆積させて、層状ウェブを提供することができる。また、上記部類のいずれか又は全て、並びに元々の製紙を容易にするために使用される充填剤及び接着剤等の他の非繊維性物質を含有し得るリサイクル紙から得られる繊維も、本発明に適用可能である。
【０１７０】
様々な木材パルプ繊維に加えて、他のセルロース系繊維、例えば、綿リンター、レーヨン、リヨセル、及びバガスを本発明で使用することができる。繊維の形状であるか、又は紡糸して繊維にすることができる他のセルロース源としては、草本及び穀類源が挙げられる。
【０１７１】
特定の実施形態では、衛生ティッシュ製品は、繊維性構造体を含み得る。衛生ティッシュ製品（並びに他の洗浄物品又はその一部）は、約１０ｇｓｍ〜約１２０ｇｓｍ及び／又は約１５ｇｓｍ〜約１１０ｇｓｍ及び／又は約２０ｇｓｍ〜約１００ｇｓｍ及び／又は約３０〜９５ｇｓｍの坪量を示し得る。本明細書に記載する好適な洗浄物品は、本明細書に記載する汚れ吸着試験方法に基づいて、約１５０ｇｓｍかそれ以下の坪量；特定の実施形態では、約１００ｇｓｍかそれ以下の坪量；特定の実施形態では約３０ｇｓｍ〜約９５ｇｓｍの坪量を有し得る（例えば、坪量は、サンプルサイズに対して測定される）ことが理解される。綿パッド、布地、チーズクロス等の特定の物品は、汚れ吸着試験方法に基づいて、紙タオル、紙ナプキン、ワイプ、スポンジ、又はモップから取り外されたフロアシートより高い坪量を有することが理解される。
【０１７２】
本発明の繊維性構造体は、複数のパルプ繊維を含み得る。更に、本発明の繊維性構造体は、紙タオル等の１枚重ね又は複数重ねの衛生ティッシュ製品を含み得る。
【０１７３】
別の実施形態では、本発明の材料は、例えば、Ｓｗｉｆｆｅｒ（登録商標）洗浄パッド等の床洗浄装置等の洗浄装置と共に用いるのに好適な洗浄パッドの形態の、ウェブ、例えば、繊維性構造体を含み得る。
【０１７４】
特定の実施形態では、繊維性構造体は、共成形された繊維性構造体であってよい。共成形繊維性構造体のこのような好適な例は、米国特許第４，１００，３２４号に記載されている。
【０１７５】
更に別の実施形態では、物品は、発泡体構造又はスポンジを含み得る。好適な発泡構造体又はスポンジは、米国特許第４，６３８，０１７号、同第４，７３８，９９２号、及び同第４，９５７，８１０号；並びに米国特許出願公開第２００７／００６１９９１  Ａ１号、同第２００７／０１６１５３３  Ａ１号、及び同第２００９／０１６３５９８  Ａ１号に記載されている。
【０１７６】
本明細書に記載するとき、洗浄物品は、使用前に物品に適用されるか又は物品を使用する前に表面に適用される汚れ捕捉剤を有し得る。例えば、汚れ捕捉剤は、物体の表面を洗浄するためにそれを用いる前、物品の表面に予め適用して（例えば、埋め込んで）よい。別の実施形態では、汚れ捕捉剤を、洗浄される表面（例えば、テーブルの天板）に適用し、次いで、物品を表面と接触させて、汚れを除去してよい。
【０１７７】
特定の実施形態では、汚れ捕捉剤は、物品の０．００５重量％超及び／又は０．０１重量％超及び／又は０．０５重量％超、及び／又は０．１重量％超及び／又は０．１５重量％超、及び／又は０．２重量％超、及び／又は５重量％未満、及び／又は３重量％未満、及び／又は２重量％未満及び／又は１重量％未満の濃度で、洗浄物品の少なくとも一部中及び／又は上に存在し得る。一例では、汚れ捕捉剤は、物品の約０．００５重量％〜約１重量％の濃度で物品中及び／又は上に存在する。
【０１７８】
特定の実施形態では、物品（又は物品の一部）及び汚れ捕捉剤の両方を含む洗浄系は、約０．００００１重量分画〜約０．００１重量分画の汚れ捕捉剤を含み得る。別の実施形態では、洗浄系は、約０．０００５重量分画〜約０．００３重量分画の汚れ捕捉剤を含み得る。
【０１７９】
別の例では、汚れ捕捉剤は、非ランダム繰り返しパターン等のパターンで洗浄物品中及び／若しくは上に存在し得る、並びに／又は材料の異なる密度、異なる坪量、異なるエレベーション、及び／又は異なる質感の領域中及び／若しくは上に存在し得る。
【０１８０】
洗浄物品は、汚れ捕捉剤に加えて他の成分、例えば、界面活性剤を含み得る。更なる界面活性剤は、本発明の組成物の洗浄性能及び／又は光沢効果に更に寄与するので、本明細書において望ましい場合がある。本明細書で用いられる界面活性剤としては、アニオン性界面活性剤、カチオン性界面活性剤、両性界面活性剤、双極性界面活性剤、及びこれらの混合物が挙げられる。このような界面活性剤は、物品（又は物品の一部）の約０．０１重量％〜約０．５重量％の濃度で材料中に存在し得る。このような好適な界面活性剤の例は、米国特許出願公開第２０１０／０１５４８２３Ａ１号及び国際出願第ＰＣＴ／ＵＳ２０１１／０４２６４４号に記載されている。
【０１８１】
また、他の好適な添加剤を汚れ捕捉剤と共に含んでもよい。例えば、香料、漂白剤、増白剤、布地色相剤、キレート剤、及び他の活性成分等の添加剤を汚れ捕捉剤と共に含んでもよい。このような添加剤の好適な例は、国際出願第ＰＣＴ／ＵＳ２０１１／０４２６４４号に記載されている。
【０１８２】
本発明の一例では、キットは、不織布基材上及び／若しくは中に存在する洗浄組成物等の汚れ捕捉剤を含み得る不織布基材、並びに／又は不織布基材と消費者によって使用する前に表面及び／若しくは不織布基材に塗布し得る別個の分離性の洗浄組成物とを含む。
【０１８３】
不織布基材及び組成物を含むキット
一実施形態では、本発明は、また、不織布基材及び汚れ捕捉剤を含む洗浄組成物を含むキットに関する。洗浄組成物は、水性洗浄組成物であってよく、また、界面活性剤、表面粘着性緩和剤、及びこれらの混合物から選択される他の成分を含んでもよい。表面粘着性緩和剤は、汚れ捕捉剤の接着特性を制御する物質である。洗浄組成物は、不織布基材に予めロードして、予湿潤ワイプ又はパッドを形成してもよい。あるいは、キットは、そのうちの少なくとも１つが汚れ捕捉剤を含む限り、汚れ捕捉剤を含む又は含まない別個の乾燥基材、及び汚れ捕捉剤を含む又は含まない水性組成物を含み得る。後者の実施の場合、ユーザは、例えば、噴霧を介して、洗浄組成物を洗浄する表面に塗布し、次いで、不織布基材を用いて、洗浄組成物及び凝集した汚れをこすり、吸収させることができる。あるいは、組成物は、ユーザにより基材に直接塗布されてもよい。使い捨て（予湿潤及び／又は乾燥）パッド／ワイプと組み合わせて汚れ捕捉剤を用いることは、幾つかの利点がある。まず、特にワイプ／パッドが少なくとも幾つかのセルロース性内容物を含む場合、使い捨てパッド／ワイヤがコポリマーのアンカーとして作用する。理論に縛られるものではないが、イオン性相互作用（パッド／ワイプの負に帯電しているセルロース性領域へのコポリマーのカチオン性部分の結合）、分子量効果（高分子量ポリマーが低分子量ポリマーよりも優れたアンカーになる）、又はイオン性相互作用と分子量効果との組合せが、汚れ捕捉剤を不織布基材に強く接着させると考えられる。これは、処理される表面へのコポリマーの移動を制限し、表面粘着性緩和剤の必要性又は濃度を低減する。また、不織布基材は、凝集した汚れの収納庫としても作用するので、処理された表面上への汚れの再付着を制限する。汚れの再付着を制限することによって、使い捨てパッド及び固定された凝集性コポリマーは、処理された表面の洗浄を改善させる。最後に、汚れ捕捉剤に結合している凝集した汚れは、洗浄ワイプ／パッドを黒くし（汚し）、製品が機能しているという証拠及び使用しているパッドを交換する時期についての視覚的刺激を消費者に提供する。この汚れ捕捉剤による後者の効果は、パッド／ワイプが限定的利用後に捨てることを意図している場合（すなわち、使い捨てである場合）のみ有益である。微粒子汚れの凝集による基材の黒化は、説得力のある広告実証を提供する。
【０１８４】
予湿潤ワイプ及びパッド組成物：
本発明の予湿潤ワイプ及びパッド（本発明の目的のための予湿潤ワイプ積層体として定義される）は、汚れ捕捉剤を含む洗浄組成物を含む。一例では、予湿潤ワイプ組成物は、更に、表面粘着性緩和剤を含む。予湿潤ワイプは、欧州の家庭用洗浄器業界では一般的であり、台所の調理台及び電化製品、洗面台、家の窓及び鏡、窓のブラインド、便器の外装、リビングルームのテーブル、微粒子及び毛髪の捕捉を含む家庭の床の洗浄、車内外の表面、眼鏡、及び工業製品、例えば、機械装置において洗浄を必要とする硬質表面が挙げられるが、これらに限定されない硬質表面を処理するために用いられる。予湿潤ワイプは、洗浄作業のために手で使用してもよく、又は水性組成物に対する消費者の曝露を制限し、届く範囲を改善するのに役立つハンドルに取り付けるか又は挿入してもよい。乾燥短繊維を含むワイプは、ダスティング目的のために既に業界で用いられており、例えば、Ｓｗｉｆｆｅｒ  Ｄｕｓｔｅｒ（登録商標）である。本発明の組成物は、任意追加的に短繊維、好ましくは幾らかの濃度の親水性繊維を含む湿潤／湿性ダスティング組成物を含む。湿潤／湿性ダスティング組成物は、任意追加的にではあるが好ましくは、ハンドルと共に用いられる。ハンドルは、例えば、１５ｃｍ〜１メートルの任意の長さを有してよく、任意の材料で作製してよい。また、本発明の凝集コポリマーを含む予湿潤ワイプは、汚れ、特に、典型的には乾燥ダスティングシート及びダスターによって除去される微粒子汚れを除去するために用いることもできる。また、組成物は、室内装飾材料及びカーペットを含む他の布地から微粒子汚れを除去するために用いることができる。
【０１８５】
本発明で用いられる不織布基材の化学組成は、１００％合成繊維から１００％非合成繊維まで変動し得る。好ましくは、基材の化学組成は、合成繊維と非合成繊維とのブレンドを含む。より好ましくは、本明細書における合成材料は、ポリプロピレン、ナイロン、若しくはポリエステル、又はこれらのブレンドを含む。本明細書で使用する非合成基材は、親水性である処理済み又は未処理セルロース繊維であり、典型的にはアニオン性部位を含む。このような繊維の例としては、木材パルプ、レーヨン（登録商標）及びリヨセル（登録商標）が挙げられる。基材の組成物は、好ましくは、少なくとも１０％、より好ましくは少なくとも１５％、より好ましくは少なくとも２０％の非合成繊維を含む。不織布基材におけるセルロース性繊維の配合は、有利なことに、アニオン−カチオンイオン結合を介して本発明の凝集ポリマーのアンカーを提供し、これは、処理される硬質表面上に凝集コポリマーが放出される可能性を軽減し、同時に、滑り性及び粘着性の問題、並びに残留物形成を低減するので有益である。
【０１８６】
基材ウェブ内の合成及び非合成繊維の分布は、均質であってもよく、不均質であってもよい。繊維の分布が不均質である場合、処理される硬質表面に曝露される領域が、基材組成物全体に存在するよりも大量の合成繊維を含むことが好ましい。このような構造は、より吸収性の高い非合成構造内の、より疎水性であるワイプの２つの領域間に挟まれている流体の貯蔵所を維持し、それによって、水性組成物をより制御しながら放出し、ワイプ全体の耐久性を高める。あるいは、繊維の分布は、基材の１面のみが組成物全体よりも疎水性の繊維を有するようにすることが有利である場合がある。この場合、基材は、側面を有し、合成含量の高い低摩擦表面と、セルロース又は処理されたセルロース誘導体で作製される第２のより抵抗の高い表面を提供する。また、基材の表面においてより多くの疎水性材料が存在することは、様々な硬質表面全体を拭き取るときに基材の潤滑性又は滑りを改善することが知られている。これは、消費者に「より容易な洗浄」を再保証することができる。
【０１８７】
本発明によれば、基材は、当業者に公知の任意の方法によって製造することができる。例えば、不織布材料基材は、製紙機等においてエアレイ加工又はウェットレイ加工等の乾燥成形技術によって成形することができる。水流交絡、メルトブロー、スパンボンド、ニードルパンチ等の他の不織布製造技術及び方法を用いてもよい。
【０１８８】
一例では、不織布基材は、約２０ｇｓｍ〜約２００ｇｓｍ及び／又は少なくとも２０ｇｓｍ及び／又は１５０ｇｓｍ未満及び／又は約２０ｇｓｍ〜１１０ｇｓｍ及び／又は約２０ｇｓｍ〜８０ｇｓｍ及び／又は約２５ｇｓｍ〜６０ｇｓｍの坪量を示す。
【０１８９】
本発明の組成物は、乾燥させた後の任意の時に基材に塗布してよい。例えば、組成物は、カレンダ加工（calendering）前又はカレンダ加工後、且つ親ロールに巻き取る前に、基材に塗布してよい。典型的に、製造することを意図する相当数のワイプに等しい幅を有するロールからほどかれた基材上において塗布を実施する。組成物が塗布された基材は、次いで、所望の穿孔線を作製するために標準的な技術を利用して穿孔される。
【０１９０】
一例では、組成物は、乾燥基材１グラム（ｇ）当たり１．０グラム（ｇ）〜１０．０グラム（ｇ）（すなわち、負荷率＝１ｘ〜１０ｘ）、好ましくは乾燥基材１ｇ当たり１．２５ｇ〜８．５ｇ、最も好ましくは乾燥基材１ｇ当たり１．５ｇ〜７．０ｇの量で塗布される。一実施形態では、２０ｇｍ-2〜５５ｇｍ-2、より好ましくは３０ｇｍ-2〜４５ｇｍ-2の低坪量単層基材を、乾燥基材１ｇ当たり１．０ｇ〜２．５ｇの負荷率で汚れ捕捉剤を含む水性組成物に含浸し、このような場合、洗浄は、表面の湿式ダスティングを介して行われる。この種の組成物及び用途の市販されている例は、欧州で販売されているＳｗｉｆｆｅｒ  Ｓｈｉｎｅ（登録商標）である。
【０１９１】
別の例では、乾燥洗浄パッド等の乾燥物品、及び汚れ捕捉剤を含む別個の洗浄組成物を含むキットが提供される。乾燥洗浄パッドは、（任意のハンドルを備える又は備えない）乾燥ダスター、超吸収性ポリマーを含まない不織布基材の積層体、又は超吸収性ポリマーを含む基材の積層体であってよい。水性化学物質は、任意の好適な容器に収容してよく、当業者に公知の任意の手段によって処理される表面上に塗布してよい。例えば、溶液の塗布は、別々の噴出瓶、エアゾール缶、又は噴霧誘発システムを介して行ってよい。あるいは、水性化学物質容器は、洗浄装置に直接取り付けられているか又は洗浄装置に装備されている容器内（すなわち、モップのヘッド又はハンドル上）に収容してもよい。次いで、送達機構は、操作者によって稼働させてもよく、又は電池式若しくは電動式であってもよい。
【０１９２】
洗浄パッドは、吸収性であってよい。市販の好適な吸収性パッドの例は、商品名Ｃｌｏｒｏｘ  Ｒｅａｄｙ  Ｍｏｐ（登録商標）として販売されているキットにおけるパッドである。好ましい実施形態では、吸収性パッドは、更に、超吸収性材料を含む。超吸収性材料は、本発明の組成物に特に有益である。その理由は、パッドの床側が水性洗浄組成物を含まないように保つのに役立ち、モップ掛け後に残る汚れ−凝集ポリマーＩの量を低減するためである。これは、同時に表面の粘着性を軽減し、床を実質的に残留物のない状態に保つ。
【０１９３】
洗浄パッドは、２０分（１２００秒）後に０．６２ｋＰａ（０．０９ｐｓｉ）（ｐｓｉ＝ポンド／平方インチ）の制限圧力下で測定したとき、洗浄パッド１ｇ当たり少なくとも約１０ｇの脱イオン水の吸収能力を有し得る（以降、本明細書では「ｔ1200吸収能力」と呼ぶ）。パッドの吸収能力は、脱イオン水に曝露した２０分（１２００秒）後に測定されるが、これは、消費者が床等の硬質表面を洗浄する典型的な時間を表す。制限圧力は、洗浄プロセス中のパッドにかかる典型的な圧力を表す。このように、洗浄パッドは、０．６２ｋＰａ（０．０９ｐｓｉ）の圧力でこの１２００秒間以内に相当量の洗浄溶液を吸収することができなければならない。洗浄パッドは、少なくとも約１５ｇ／ｇ、より好ましくは少なくとも２０ｇ／ｇ、更により好ましくは少なくとも約２５ｇ／ｇ、最も好ましくは少なくとも約３０ｇ／ｇのｔ1200吸収能力を有し得る。洗浄パッドは、少なくとも約１０ｇ／ｇのｔ900吸収能力、より好ましくは少なくとも約２０ｇ／ｇのｔ900吸収能力を有し得る。ｔ1200及びｔ900吸収能力の値は、加圧下性能（本明細書では「ＰＵＰ」と呼ばれる）法によって測定され、これは、米国特許第６，０４５，６２２号における試験方法の項に詳細に記載されており、前記出願は、参照により全文が本明細書に援用される。前記出願は、本明細書において使用されるパッド、用具等のより完全な開示を含む。
【０１９４】
一例では、洗浄パッドは、セルロース繊維の熱的に結合されたエアレイウェブ（Ｆｌｉｎｔ  Ｒｉｖｅｒ、Ｗｅｙｅｒｈａｅｕｓｅｒ，Ｗａから入手可能）及びＡＬ  Ｔｈｅｒｍａｌ  Ｃ（熱可塑性、Ｄａｎａｋｌｏｎ  ａ／ｓ，Ｖａｒｄｅ，Ｄｅｎｍａｒｋから入手可能）及び膨潤性ヒドロゲル形成超吸収性ポリマーを含む吸収性層を含む。超吸収性ポリマーは、好ましくは、分離性層が、磨き層から離れている吸収性層の表面付近に位置するように組み込まれる。好ましくは、例えば、セルロース繊維（任意で熱的に結合している）の薄層は、収容力を高めるために、超吸収性ゲル化ポリマー上に配置される。
【０１９５】
別の例では、洗浄パッドは、磨き層を含む。磨き層は、洗浄中に汚れた表面と接触する洗浄パッドの部分である。このように、磨き層として有用な材料は、この層が洗浄プロセス中にその一体性を保持するのに十分な耐久性がなければならない。更に、洗浄パッドを溶液と組合せて用いる場合、磨き層は、液体及び汚れを吸収することができ、且つその液体及び汚れを吸収性層に放出することができなければならない。これは、磨き層が、洗浄される表面から更なる材料を継続的に除去できることを保証する。用具を洗浄溶液と共に用いようと（すなわち、湿潤状態にあろうと）洗浄溶液を用いまいと（すなわち、乾燥状態にあろうと）、磨き層は、微粒子物質の除去に加えて、洗浄される表面を研磨、ダスティング、及びバフ仕上げする等の他の機能を容易にする。
【０１９６】
磨き層は、単層であってもよく、又は汚れた表面を磨いたり微粒子物質を取り込んだりするのを容易にするためにそのうちの１層以上にスリットが入っていてもよい多層構造であってもよい。この磨き層は、汚れた表面上を移動するとき、汚れ（及び用いる場合は洗浄溶液）と相互作用し、頑固な汚れをほぐし、乳化させて、パッドの吸収性層に自由に移動させるのを可能にする。磨き層は、好ましくは、大きな微粒子汚れが自由に移動し、パッドの吸収性層内に捕捉されるための容易な手段を提供する開口部（例えば、スリット）を含有する。パッドの吸収性層への微粒子物質の輸送を促進するために、磨き層として低密度構造を用いることが好ましい。所望の一体性を提供するために、磨き層に特に好適な材料としては、ポリオレフィン類（例えば、ポリエチレン及びポリプロピレン）、ポリエステル、ポリアミド、合成セルロース（例えば、レーヨン（登録商標））、及びこれらのブレンド等の合成品が挙げられる。このような合成材料は、カーディング、スパンボンド、メルトブロー、エアレイ、ニードルパンチ等の公知のプロセスを用いて製造することができる。
【０１９７】
本発明の洗浄パッドは、任意追加的に、用具のハンドル又は好ましい用具における支持ヘッドにパッドを接続させる取り付け層を有する。取り付け層は、吸収性層が、パッドをハンドルの支持ヘッドに取り付けるのに好適ではない実施形態において必須である。また、取り付け層は、洗浄パッドの上面（すなわち、ハンドル接触表面）を通して流体が流動するのを防ぐための手段としても機能し得、更に、パッドの一体性を高めることができる。磨き層及び吸収性層と同様に、取り付け層は、上記要件を満たす限り単層又は多層構造からなってよい。取り付け層は、公知の面ファスナー技術を用いることによりハンドルの支持ヘッドに機械的に取り付けることができる表面を含み得る。このような実施形態では、取り付け層は、ハンドルの支持ヘッドの底面に永続的に固定されるフックに機械的に取り付け可能な少なくとも１つの表面を含む。
【０１９８】
また、本発明は、汚れ捕捉剤、好ましくは表面粘着性緩和剤を含む水性組成物を用いて表面、好ましくは硬質表面を接触させる、好ましくは拭き取る工程を含む、前記表面を洗浄するプロセスを含む。床を洗浄するために、従来のモップ／クロス及びバケツ型洗浄系と組合せて組成物を用いてよい。これらとしては、スポンジ、ストリング、及びストリップモップが挙げられる。あるいは、床洗浄プロセスは、汚れ捕捉剤を含む水性組成物を含む使い捨て予湿潤ワイプ又はパッドを用いて行うことができる。このような系の例としては、Ｐｌｅｄｇｅ  Ｗｅｔ（登録商標）及びＳｗｉｆｅｒ  Ｗｅｔ（登録商標）が挙げられる。更に別の実施形態では、洗浄プロセスは、洗浄用具、前記洗浄用具に固定される乾燥洗浄パッド、及び汚れ捕捉剤を含む水性組成物を含むキットを用いて行われる。このような系の例としては、Ｃｌｏｒｏｘ  Ｒｅａｄｙ  Ｍｏｐ（登録商標）及びＳｗｉｆｆｅｒ  Ｗｅｔ  Ｊｅｔ（登録商標）（Ｗｅｔ  Ｊｅｔ（登録商標）については、使い捨て乾燥パッドは超吸収性ポリマーも含む）が挙げられる。各場合における洗浄プロセスは、水性組成物で床全体を湿らせることからなる。好ましい拭き取りパターンは、洗浄する部分の下左手（又は右手）側で始まり、上下拭き取り動作を用い続ける床全体にわたる拭き取りパターンを続ける上下の重なり動作からなる。次いで、洗浄する部分の上右（又は左）側で拭き取りを始めて、左右動作を用いて拭き取りパターンの方向を逆転させることを続ける。別の好ましい拭き取りパターンは、上下の拭き取り動作、次いで、逆方向の上下拭き取り動作からなる。上記全ての好ましい拭き取りパターンは、キット又はパッケージのアートワークにおいて列挙する使用指示書を介して消費者に伝えることができる。
【０１９９】
タイル、窓、窓及びドアのブラインド及びシェード、シンク、シャワー、車の内装、鏡台、壁領域、調理台、電化製品、及びテーブルが挙げられるが、これらに限定されない小さな硬質表面を洗浄する場合、組成物は、使用準備が整っている噴霧瓶又はエアゾール缶の形態で用いられることが好ましい。したがって、本発明のコポリマーを含む組成物は、処理する表面と接触し、次いで、洗浄用具を用いて広げられ、拭き取られる。この文脈における洗浄用具の例としては、綿布、スポンジ、紙タオル、及びセーム革が挙げられる。あるいは、汚れ捕捉剤を含む組成物は、予湿潤ワイプ又はパッドに配合してもよい。このような場合、予湿潤ワイプ又はパッドは、好ましくは左右の拭き取り動作を用いて、洗浄される表面及び汚れた領域全体を拭き取る。汚れの除去は、ワイプ上の可視的汚れ凝集により視覚的に明らかである。
【０２００】
硬質表面又は物体の洗浄プロセス
本開示は、硬質表面又は物体を洗浄するプロセスを更に含む。
【０２０１】
プロセスは、汚れ捕捉剤を含む洗浄組成物を硬質表面又は物体に塗布する工程と、前記硬質表面又は前記物体上に前記組成物を放置して作用させる工程と、任意追加的に、前記硬質表面又は前記物体を拭き取る工程及び／又は機械的に撹拌し、次いで、前記硬質表面又は前記物体をすすぐ工程とを含み得る。他の実施形態では、汚れ捕捉剤は、硬質表面又は物体に塗布する前に物体に塗布してもよい。
【０２０２】
硬質表面を処理するのに特に好適な洗浄系（例えば、物品及び汚れ捕捉剤）は、浴室、トイレ、ガレージ、私道、地下室、庭、台所等の家の中及び家の周囲に位置する。
【０２０３】
汚れを捕捉する目的のために本明細書に記載する汚れ捕捉剤と組合せる物品の他の好適な用途は、当業者に理解されるであろう。
【０２０４】
本明細書に開示した寸法及び値は、記載された正確な数値に厳密に限定されるものと理解されるべきではない。むしろ、特に断らない限り、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【０２０５】
明瞭にする目的のために、合計「重量％」値は、１００重量％を超えない。
【０２０６】
「発明を実施するための形態」で引用した全ての文献は、その関連部分において、本明細書に参照として組み込まれるが、いかなる文献の引用も、それが本発明に対する先行技術であることを認めるものであると解釈されるべきではない。本書における用語の任意の意味又は定義が、参照により組み込まれた文献における同一の用語の任意の意味又は定義と相反する限りにおいては、本書においてその用語に与えられた意味又は定義が適用されるものとする。
【０２０７】
本発明の特定の実施形態が例示され記載されてきたが、本発明の趣旨及び範囲から逸脱することなく他の様々な変更及び修正を実施できることが、当業者には自明であろう。したがって、本発明の範囲内にあるそのような全ての変更及び修正を添付の特許請求の範囲で扱うものとする。
【国際調査報告】
2014525507.tif 000020
2014525507.tif 000021
2014525507.tif 000022